(57)【要約】      （修正有）【課題】組成物、好ましくは撥液性被膜形成用組成物を提供する。【解決手段】［１］撥水成分を構成する、（Ａ）少なくとも一種の修飾微粒子［当該修飾微粒子（Ａ）は、（ｉ）核微粒子、及び（ii）当該核微粒子を修飾する１個以上の修飾部（当該１個以上の修飾部のうちの一部又は全部は、１個以上の重合性基（ａ）を有する。）を含有する。］に由来する構成単位、及び（Ｂｓ）少なくとも一種の化合物［当該化合物は、１個以上の重合性基（ｂ）を分子内に有し、及びフッ素を含有する。］に由来する構成単位を含有する重合体、及び［２］耐磨耗成分を構成する、単量体（Ｂｍ）；及び［３］非フッ素有機溶剤、及び水からなる群より選択される１種以上の溶媒を主として含有する溶媒を含有し、前記撥水成分［１］、及び前記耐摩耗成分［２］の合計質量に対する、前記耐摩耗成分［２］の質量の比が８５：１００〜３５：１００の範囲内である、組成物。【選択図】なし【特許請求の範囲】
【請求項１】
［１］撥水成分を構成する、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）
を含有する。］に由来する構成単位、及び
（Ｂｓ）少なくとも一種の化合物
［当該化合物は、１個以上の重合性基（ｂ）を分子内に有し、及びフッ素を含有する。］
に由来する構成単位
を含有する重合体、及び
［２］耐磨耗成分を構成する、単量体（Ｂｍ）；及び
［３］非フッ素有機溶剤、及び水からなる群より選択される１種以上の溶媒を主として含有する溶媒
を含有し、
前記撥水成分［１］、及び前記耐摩耗成分［２］の合計質量に対する、前記耐摩耗成分［２］の質量の比が８５：１００〜３５：１００の範囲内である、
組成物。
【請求項２】
非フッ素有機溶剤を含有する請求項１に記載の組成物。
【請求項３】
フッ素有機溶剤の含有量が２０質量％未満である請求項１又は２に記載の組成物。
【請求項４】
界面活性剤の含有量が１質量％未満である請求項１〜３のいずれか一項に記載の組成物。
【請求項５】
前記重合性基（ａ）及び（ｂ）の一方又は両方が、ラジカル反応性基である、請求項４に記載の組成物。
【請求項６】
前記重合性基（ａ）及び（ｂ）の一方又は両方が、ビニル基、（メタ）アクリル基、スチリル基、又はマレイミド基である、請求項５に記載の組成物。
【請求項７】
前記核微粒子（ｉ）の数平均一次粒子径が１〜１５００ｎｍの範囲内である、請求項１〜６のいずれか一項に記載の組成物。
【請求項８】
前記核微粒子（ｉ）の数平均一次粒子径が５〜１０００ｎｍの範囲内である、請求項７に記載の組成物。
【請求項９】
前記核微粒子（ｉ）の少なくとも一種が無機粒子である、請求項１〜８のいずれか一項に記載の組成物。
【請求項１０】
前記化合物（Ｂｓ）の少なくとも一種が、
式：
【化１】
2020196846.tif 000013
［式中、
当該式中、
Ｘは、
水素原子、
塩素原子、
臭素原子、
ヨウ素原子、
−ＣＸ３基（当該式中、Ｘは、各出現において同一又は異なって、水素原子、又は塩素原子である。）、
シアノ基、
炭素数１〜２１の直鎖状若しくは分岐状のアルキル基、
置換若しくは非置換のベンジル基、
置換若しくは非置換のフェニル基、又は
炭素数１〜２０の直鎖状又は分岐状アルキル基
であり；
Ｙは、
単結合、
酸素原子を有していてもよい炭素数１〜１０の炭化水素基、
−ＣＨ２ＣＨ２−Ｎ（−Ｒｙａ）−ＳＯ２−基（当該式中、Ｒｙａは炭素数１〜４のアルキル基である。当該式の右端がＲに、左端がＯにそれぞれ結合している。）、
−ＣＨ２ＣＨ（−ＯＲｙｂ）−ＣＨ２−基（当該式中、Ｒｙｂは水素原子又はアセチル基である。当該式の右端がＲに、左端がＯにそれぞれ結合している。）、又は
−(ＣＨ２)ｎ−ＳＯ２−基（当該式中、ｎは１〜１０である。当該式の右端がＲに、左端がＯにそれぞれ結合している。）であり；及び
Ｒは、
炭化水素基（当該炭化水素基は、１個以上の酸素原子を含有していてもよい。）である。］
で表される化合物である、請求項１〜９のいずれか一項に記載の組成物。
【請求項１１】
前記化合物（Ｂｓ）の少なくとも一種が、式：
【化２】
2020196846.tif 000014
［式中、
Ｒは、ＣｎＦ２ｎ＋１であり、
Ｙは、−ＣＨ２−、又は−Ｃ２Ｈ４−であり、及び
Ｘは、水素であり、及び
ｎは、１以上の数である。
但し、ｎが２以上であるときは、Ｙは−Ｃ２Ｈ４−である。］
で表される化合物
である、請求項１〜９のいずれか一項に記載の組成物。
【請求項１２】
（Ｃ６に限定：先行文献からの進歩性）
前記化合物（Ｂｓ）の少なくとも一種が、Ｃ６Ｆ１３ＣＨ２ＣＨ２ＯＣＯＣ（ＣＨ３）＝ＣＨ２である、請求項１１に記載の組成物。
【請求項１３】
前記非フッ素機溶剤が、
前記溶媒の好ましい例としては、アルコール溶媒、ケトン系溶媒、エステル系溶媒、エーテル系溶媒、及びアミド系溶媒からなる群より選択される１種以上である、請求項１〜１２のいずれか一項に記載の組成物。
【請求項１４】
前記非フッ素有機溶剤が、アルコール溶媒である、請求項１３に記載の組成物。
【請求項１５】
前記非フッ素機溶剤が、イソプロピルアルコールである、請求項１４に記載の組成物。
【請求項１６】
フッ素含有撥水成分、及び耐磨耗成分を含有する、撥水性の被膜の製造方法であって、
（１）前記フッ素含有撥水成分を非フッ素有機溶剤中で調製することにより、前記フッ素含有撥水成分を含有する非フッ素有機溶剤中懸濁液を調製すること、
（２）前記溶液、及び耐磨耗成分を構成する単量体（Ｂｍ）を混合すること、
（３）前記単量体（Ｂｍ）を重合させて耐磨耗成分を調製すること、
及び
（４）前記非フッ素有機溶剤を除去すること
を含む、製造方法。
【請求項１７】
前記フッ素含有撥水成分が、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）を含有する。］、及び
（Ｂ）少なくとも一種の化合物
［当該化合物は、１個以上の重合性基（ｂ）を分子内に有し、及びフッ素を含有する。］
のそれぞれに由来する構成単位を含有する、
請求項１６に記載の製造方法。
【請求項１８】
前記重合性基（ａ）及び（ｂ）の一方又は両方が、ラジカル反応性基である、請求項１７に記載の製造方法。
【請求項１９】
前記重合性基（ａ）及び（ｂ）の一方又は両方が、ビニル基、（メタ）アクリル基、スチリル基、又はマレイミド基である、請求項１８に記載の製造方法。
【請求項２０】
前記核微粒子（ｉ）の数平均一次粒子径が５〜１０００ｎｍの範囲内である、請求項１７〜１９のいずれか一項に記載の製造方法。
【請求項２１】
前記核微粒子（ｉ）の少なくとも一種が無機粒子である、請求項１７〜２０のいずれか一項に記載の製造方法。
【請求項２２】
前記化合物（Ｂ）の少なくとも一種が、
式（１）：
2020196846.tif 000015
［式中、
Ｘは、水素原子、フッ素原子、塩素原子、臭素原子、ヨウ素原子、ＣＦＸ１Ｘ２基（但し、Ｘ１およびＸ２は、同一又は異なって、水素原子、フッ素原子又は塩素原子である。）、シアノ基、炭素数１〜２１の直鎖状若しくは分岐状のフルオロアルキル基、置換若しくは非置換のベンジル基、置換若しくは非置換のフェニル基、又は炭素数１〜２０の直鎖状または分岐状アルキル基であり、
Ｙは、直接結合、酸素原子を有していてもよい炭素数１〜１０の炭化水素基、−ＣＨ２ＣＨ２Ｎ（Ｒ１）ＳＯ２−基（但し、Ｒ１は炭素数１〜４のアルキル基であり、式の右端がＲｆに、左端がＯにそれぞれ結合している。）、−ＣＨ２ＣＨ（ＯＹ１）ＣＨ２−基（但し、Ｙ１は水素原子またはアセチル基であり、式の右端がＲｆに、左端がＯにそれぞれ結合している。）、又は−(ＣＨ２)ｎＳＯ２−基（ｎは１〜１０であり、式の右端がＲｆに、左端がＯにそれぞれ結合している。）であり、及び
Ｒｆは、炭素数１〜２０の直鎖状若しくは分岐状のフルオロアルキル基、又は分子量４００〜５０００のフルオロポリエーテル基である。］
で表される化合物
である、請求項１７〜２１のいずれか一項に記載の製造方法。
【請求項２３】
Ｒｆは、炭素数１〜１０の直鎖状若しくは分岐状のフルオロアルキル基である、請求項２２に記載の製造方法。
【請求項２４】
Ｒｆは、炭素数１〜６の直鎖状若しくは分岐状のフルオロアルキル基である、請求項２３に記載の製造方法。
【請求項２５】
前記化合物（Ｂｍ）の少なくとも一種が、化合物分子内に２個以上の重合性基（ｂ）を有する化合物である、請求項１７〜２４のいずれか一項に記載の製造方法。
【請求項２６】
前記化合物（Ｂｍ）の少なくとも一種が、分子内に２〜８個の重合性基（ｂ）を有する化合物である、請求項２５に記載の製造方法。
【請求項２７】
前記重合性基（ｂ）が、各出現において独立して、ラジカル重合性基、カチオン重合性基、及びアニオン重合性基からなる群より選択される、請求項２５又は２６に記載の製造方法。
【請求項２８】
前記非フッ素有機溶剤が、アルコール溶媒、非芳香族炭化水素溶媒、ハロゲン化炭化水素溶媒、エステル溶媒、ニトリル溶媒、及びスルホキシド系溶媒からなる群より選択される１種以上である、請求項１６〜２７のいずれか一項に記載の製造方法。
【請求項２９】
前記非フッ素有機溶剤が、アルコール溶媒である、請求項２８に記載の製造方法。
【請求項３０】
前記非フッ素有機溶剤が、メタノール、エタノール、ｎ−プロパノール、及びイソプロパノールからなる群より選択される１種以上である、請求項２９に記載の製造方法。
【請求項３１】
前記被膜の平均表面粗さＲａが、１．６〜２０μｍの範囲内である、請求項１６〜３０のいずれか一項に記載の製造方法。
【請求項３２】
前記被膜のＷｅｎｚｅｌの粗さ係数が、１．６〜１０の範囲内である、請求項１６〜３１のいずれか一項に記載の製造方法。
【請求項３３】
前記被膜の水接触角が、１２０°以上である、請求項１６〜３２のいずれか一項に記載の製造方法。
【請求項３４】
前記被膜の水接触角が、１５０°以上である、請求項３３に記載の製造方法。
【請求項３５】
前記被膜のＰＥＴフィルムによる表面摩擦（荷重１００ｇ重／ｃｍ２、往復１５００回）後の水接触角が、１００°以上である、請求項１〜３４のいずれか一項に記載の製造方法。
【請求項３６】
請求項１〜３５のいずれか一項に記載の製造方法により製造された被膜。
【請求項３７】
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）を含有する。］、及び
（Ｂ）少なくとも一種の化合物
［当該化合物は、１個以上の重合性基（ｂ）を分子内に有し、及びフッ素を含有する。］
のそれぞれに由来する構成単位を含有する、
フッ素含有撥水成分
の製造方法であって、
非フッ素有機溶剤中で、前記修飾微粒子（Ａ）が前記少なくとも一種の化合物（Ｂ）と反応する工程を含む、製造方法。
【請求項３８】
フッ素含有撥水成分、及び耐磨耗成分を含有し、並びに
１５０°以上の水の静的接触角を有する被膜の製造方法であって、
請求項１９〜２６のいずれか一項に記載の組成物を、及び
（１）耐磨耗成分を構成する単量体（Ｂｍ）を混合すること、
（２）前記単量体（Ｂｍ）を重合させて耐磨耗成分を調製すること、
及び
（３）前記組成物に由来する非フッ素有機溶剤を除去すること
を含む、製造方法。
【請求項３９】
物品のコーティング方法であって、請求項３８に記載の製造方法により、被膜を、当該物品の表面の一部又は全部の上に形成する工程を含む方法。
【請求項４０】
物品の撥液加工方法であって、請求項３８に記載の製造方法により、当該物品の表面の一部又は全部の上に形成する工程を含む方法。
【発明の詳細な説明】
【技術分野】
【０００１】
本発明は、組成物、好ましくは撥液性被膜形成用組成物に関する。
【背景技術】
【０００２】
従来、撥液性被膜が種々提案されている。
【０００３】
その更に別の例として、ハイドロフルオロエーテルを溶媒として使用した、
（１）重合性基を有する、少なくとも一種の微粒子；及び
（２）重合性基を有する、少なくとも一種の化合物
に基づく構成単位をそれぞれ有する重合体を含有する被膜であって、
前記微粒子（１）の少なくとも一種、及び／又は前記化合物（２）の少なくとも一種が、フルオロアルキル基を有するものであり、かつ
前記化合物（２）の少なくとも一種が、分子内に２つ以上の重合性基を有する化合物である、被膜が提案されている（特許文献１）。
【先行技術文献】
【特許文献】
【０００４】
【特許文献１】国際公開第２０１６／０５６６６３号
【発明の概要】
【発明が解決しようとする課題】
【０００５】
本発明は、フッ素有機溶剤の使用を抑制し（好ましくは実質的に使用せずに）、多用途に使用し得る、撥液性被膜形成可能な組成物を提供することを、課題とする。
【課題を解決するための手段】
【０００６】
本発明者らは、鋭意検討の結果、
［１］撥水成分を構成する、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）
を含有する。］に由来する構成単位、及び
（Ｂｓ）少なくとも一種の化合物
［当該化合物は、１個以上の重合性基（ｂ）を分子内に有し、及びフッ素を含有する。］
に由来する構成単位
を含有する重合体、及び
［２］耐磨耗成分を構成する、単量体（Ｂｍ）；及び
［３］非フッ素有機溶剤、及び水からなる群より選択される１種以上の溶媒を含有する溶媒
を含有し、
前記撥水成分［１］、及び前記耐摩耗成分［２］の合計質量に対する、前記耐摩耗成分［２］の質量の比が８５：１００〜３５：１００の範囲内である、
組成物
を用いることによって、前記課題が解決できることを見出し、及び本発明を完成するに至った。
【０００７】
本発明は、次の態様を含む。
項１．
［１］撥水成分を構成する、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）
を含有する。］に由来する構成単位、及び
（Ｂｓ）少なくとも一種の化合物
［当該化合物は、１個以上の重合性基（ｂ）を分子内に有し、及びフッ素を含有する。］
に由来する構成単位
を含有する重合体、及び
［２］耐磨耗成分を構成する、単量体（Ｂｍ）；及び
［３］非フッ素有機溶剤、及び水からなる群より選択される１種以上の溶媒を主として含有する溶媒
を含有し、
前記撥水成分［１］、及び前記耐摩耗成分［２］の合計質量に対する、前記耐摩耗成分［２］の質量の比が８５：１００〜３５：１００の範囲内である、
組成物。
項２．
非フッ素有機溶剤を含有する項１に記載の組成物。
項３．
フッ素有機溶剤の含有量が２０質量％未満である項１又は２に記載の組成物。
項４．
界面活性剤の含有量が１質量％未満である項１〜３のいずれか一項に記載の組成物。
項５．
前記重合性基（ａ）及び（ｂ）の一方又は両方が、ラジカル反応性基である、項４に記載の組成物。
項６．
前記重合性基（ａ）及び（ｂ）の一方又は両方が、ビニル基、（メタ）アクリル基、スチリル基、又はマレイミド基である、項５に記載の組成物。
項７．
前記核微粒子（ｉ）の数平均一次粒子径が１〜１５００ｎｍの範囲内である、項１〜６のいずれか一項に記載の組成物。
項８．
前記核微粒子（ｉ）の数平均一次粒子径が５〜１０００ｎｍの範囲内である、項７に記載の組成物。
項９．
前記核微粒子（ｉ）の少なくとも一種が無機粒子である、項１〜８のいずれか一項に記載の組成物。
項１０．
前記化合物（Ｂｓ）の少なくとも一種が、
式：
【化１】
2020196846.tif 000002
［式中、
当該式中、
Ｘは、
水素原子、
塩素原子、
臭素原子、
ヨウ素原子、
−ＣＸ３基（当該式中、Ｘは、各出現において同一又は異なって、水素原子、又は塩素原子である。）、
シアノ基、
炭素数１〜２１の直鎖状若しくは分岐状のアルキル基、
置換若しくは非置換のベンジル基、
置換若しくは非置換のフェニル基、又は
炭素数１〜２０の直鎖状又は分岐状アルキル基
であり；
Ｙは、
単結合、
酸素原子を有していてもよい炭素数１〜１０の炭化水素基、
−ＣＨ２ＣＨ２−Ｎ（−Ｒｙａ）−ＳＯ２−基（当該式中、Ｒｙａは炭素数１〜４のアルキル基である。当該式の右端がＲに、左端がＯにそれぞれ結合している。）、
−ＣＨ２ＣＨ（−ＯＲｙｂ）−ＣＨ２−基（当該式中、Ｒｙｂは水素原子又はアセチル基である。当該式の右端がＲに、左端がＯにそれぞれ結合している。）、又は
−(ＣＨ２)ｎ−ＳＯ２−基（当該式中、ｎは１〜１０である。当該式の右端がＲに、左端がＯにそれぞれ結合している。）であり；及び
Ｒは、
炭化水素基（当該炭化水素基は、１個以上の酸素原子を含有していてもよい。）である。］
で表される化合物である、項１〜９のいずれか一項に記載の組成物。
項１１．
前記化合物（Ｂｓ）の少なくとも一種が、式：
【化２】
2020196846.tif 000003
［式中、
Ｒは、ＣｎＦ２ｎ＋１であり、
Ｙは、−ＣＨ２−、又は−Ｃ２Ｈ４−であり、及び
Ｘは、水素であり、及び
ｎは、１以上の数である。
但し、ｎが２以上であるときは、Ｙは−Ｃ２Ｈ４−である。］
で表される化合物
である、項１〜９のいずれか一項に記載の組成物。
項１２．（Ｃ６に限定：先行文献からの進歩性）
前記化合物（Ｂｓ）の少なくとも一種が、Ｃ６Ｆ１３ＣＨ２ＣＨ２ＯＣＯＣ（ＣＨ３）＝ＣＨ２である、項１１に記載の組成物。
項１３．
前記非フッ素機溶剤が、
前記溶媒の好ましい例としては、アルコール溶媒、ケトン系溶媒、エステル系溶媒、エーテル系溶媒、及びアミド系溶媒からなる群より選択される１種以上である、項１〜１２のいずれか一項に記載の組成物。
項１４．
前記非フッ素有機溶剤が、アルコール溶媒である、項１３に記載の組成物。
項１５．
前記非フッ素機溶剤が、イソプロピルアルコールである、項１４に記載の組成物。
項１６．
フッ素含有撥水成分、及び耐磨耗成分を含有する、撥水性の被膜の製造方法であって、
（１）前記フッ素含有撥水成分を非フッ素有機溶剤中で調製することにより、前記フッ素含有撥水成分を含有する非フッ素有機溶剤中懸濁液を調製すること、
（２）前記溶液、及び耐磨耗成分を構成する単量体（Ｂｍ）を混合すること、
（３）前記単量体（Ｂｍ）を重合させて耐磨耗成分を調製すること、
及び
（４）前記非フッ素有機溶剤を除去すること
を含む、製造方法。
項１７．
前記フッ素含有撥水成分が、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）を含有する。］、及び
（Ｂ）少なくとも一種の化合物
［当該化合物は、１個以上の重合性基（ｂ）を分子内に有し、及びフッ素を含有する。］
のそれぞれに由来する構成単位を含有する、
項１６に記載の製造方法。
項１８．
前記重合性基（ａ）及び（ｂ）の一方又は両方が、ラジカル反応性基である、項１７に記載の製造方法。
項１９．
前記重合性基（ａ）及び（ｂ）の一方又は両方が、ビニル基、（メタ）アクリル基、スチリル基、又はマレイミド基である、項１８に記載の製造方法。
項２０．
前記核微粒子（ｉ）の数平均一次粒子径が５〜１０００ｎｍの範囲内である、項１７〜１９のいずれか一項に記載の製造方法。
項２１．
前記核微粒子（ｉ）の少なくとも一種が無機粒子である、項１７〜２０のいずれか一項に記載の製造方法。
項２２．
前記化合物（Ｂ）の少なくとも一種が、
式（１）：
【化３】
2020196846.tif 000004
［式中、
Ｘは、水素原子、フッ素原子、塩素原子、臭素原子、ヨウ素原子、ＣＦＸ１Ｘ２基（但し、Ｘ１およびＸ２は、同一又は異なって、水素原子、フッ素原子又は塩素原子である。）、シアノ基、炭素数１〜２１の直鎖状若しくは分岐状のフルオロアルキル基、置換若しくは非置換のベンジル基、置換若しくは非置換のフェニル基、又は炭素数１〜２０の直鎖状または分岐状アルキル基であり、
Ｙは、直接結合、酸素原子を有していてもよい炭素数１〜１０の炭化水素基、−ＣＨ２ＣＨ２Ｎ（Ｒ１）ＳＯ２−基（但し、Ｒ１は炭素数１〜４のアルキル基であり、式の右端がＲｆに、左端がＯにそれぞれ結合している。）、−ＣＨ２ＣＨ（ＯＹ１）ＣＨ２−基（但し、Ｙ１は水素原子またはアセチル基であり、式の右端がＲｆに、左端がＯにそれぞれ結合している。）、又は−(ＣＨ２)ｎＳＯ２−基（ｎは１〜１０であり、式の右端がＲｆに、左端がＯにそれぞれ結合している。）であり、及び
Ｒｆは、炭素数１〜２０の直鎖状若しくは分岐状のフルオロアルキル基、又は分子量４００〜５０００のフルオロポリエーテル基である。］
で表される化合物
である、項１７〜２１のいずれか一項に記載の製造方法。
項２３．
Ｒｆは、炭素数１〜１０の直鎖状若しくは分岐状のフルオロアルキル基である、項２２に記載の製造方法。
項２４．
Ｒｆは、炭素数１〜６の直鎖状若しくは分岐状のフルオロアルキル基である、項２３に記載の製造方法。
項２５．
前記化合物（Ｂｍ）の少なくとも一種が、化合物分子内に２個以上の重合性基（ｂ）を有する化合物である、項１７〜２４のいずれか一項に記載の製造方法。
項２６．
前記化合物（Ｂｍ）の少なくとも一種が、分子内に２〜８個の重合性基（ｂ）を有する化合物である、項２５に記載の製造方法。
項２７．
前記重合性基（ｂ）が、各出現において独立して、ラジカル重合性基、カチオン重合性基、及びアニオン重合性基からなる群より選択される、項２５又は２６に記載の製造方法。
項２８．
前記非フッ素有機溶剤が、アルコール溶媒、非芳香族炭化水素溶媒、ハロゲン化炭化水素溶媒、エステル溶媒、ニトリル溶媒、及びスルホキシド系溶媒からなる群より選択される１種以上である、項１６〜２７のいずれか一項に記載の製造方法。
項２９．
前記非フッ素有機溶剤が、アルコール溶媒である、項２８に記載の製造方法。
項３０．
前記非フッ素有機溶剤が、メタノール、エタノール、ｎ−プロパノール、及びイソプロパノールからなる群より選択される１種以上である、項２９に記載の製造方法。
項３１．
前記被膜の平均表面粗さＲａが、１．６〜２０μｍの範囲内である、項１６〜３０のいずれか一項に記載の製造方法。
項３２．
前記被膜のＷｅｎｚｅｌの粗さ係数が、１．６〜１０の範囲内である、項１６〜３１のいずれか一項に記載の製造方法。
項３３．
前記被膜の水接触角が、１２０°以上である、項１６〜３２のいずれか一項に記載の製造方法。
項３４．
前記被膜の水接触角が、１５０°以上である、項３３に記載の製造方法。
項３５．
前記被膜のＰＥＴフィルムによる表面摩擦（荷重１００ｇ重／ｃｍ２、往復１５００回）後の水接触角が、１００°以上である、項１〜３４のいずれか一項に記載の製造方法。
項３６．
項１〜３５のいずれか一項に記載の製造方法により製造された被膜。
項３７．
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）を含有する。］、及び
（Ｂ）少なくとも一種の化合物
［当該化合物は、１個以上の重合性基（ｂ）を分子内に有し、及びフッ素を含有する。］
のそれぞれに由来する構成単位を含有する、
フッ素含有撥水成分
の製造方法であって、
非フッ素有機溶剤中で、前記修飾微粒子（Ａ）が前記少なくとも一種の化合物（Ｂ）と反応する工程を含む、製造方法。
項３８．
フッ素含有撥水成分、及び耐磨耗成分を含有し、並びに
１５０°以上の水の静的接触角を有する被膜の製造方法であって、
項１９〜２６のいずれか一項に記載の組成物を、及び
（１）耐磨耗成分を構成する単量体（Ｂｍ）を混合すること、
（２）前記単量体（Ｂｍ）を重合させて耐磨耗成分を調製すること、
及び
（３）前記組成物に由来する非フッ素有機溶剤を除去すること
を含む、製造方法。
項３９．
物品のコーティング方法であって、項３８に記載の製造方法により、被膜を、当該物品の表面の一部又は全部の上に形成する工程を含む方法。
項４０．
物品の撥液加工方法であって、項３８に記載の製造方法により、当該物品の表面の一部又は全部の上に形成する工程を含む方法。
【発明の効果】
【０００８】
本発明によれば、新たな組成物（好ましくは、撥液性被膜形成用組成物）等が提供される。
【発明を実施するための形態】
【０００９】
１．用語
本明細書中の記号及び略号は、特に限定のない限り、本明細書の文脈に沿い、本発明が属する技術分野において通常用いられる意味に理解できる。
本明細書中、語句「含有する」は、語句「から本質的になる」、及び語句「のみからなる」を包含することを意図して用いられる。
特に限定されない限り、本明細書中に記載されている工程、処理、又は操作は、室温で実施され得る。
本明細書中、用語「撥液性」は、撥水性、及び撥油性、並びにこれらの組合せを包含する。
本明細書中、用語「撥液性」は、超撥液性を包含する。
本明細書中、用語「超撥液性」は、超撥水性、及び超撥油性、並びにこれらの組合せを包含する。
本明細書中、用語「フッ素有機溶媒」は、分子中に１個以上のフッ素原子を含有する有機化合物から本質的になる（又は、のみからなる）溶媒を意味する。本明細書中、用語「フッ素有機溶媒」は、混合溶媒中の「フッ素有機溶媒」も包含する。
本明細書中、用語「非フッ素有機溶媒」は、分子中にフッ素原子を含有しない有機化合物から本質的になる（又は、のみからなる）溶媒を意味する。本明細書中、用語「フッ素有機溶媒」は、混合溶媒中の「非フッ素有機溶媒」も包含する。
本明細書中、室温は、１０〜３０℃の範囲内の温度を意味することができる。
本明細書中、表記「Ｃｎ−Ｃｍ」（ここで、ｎ、及びｍは、それぞれ、数である。）は、当業者が通常理解する通り、炭素数がｎ以上、且つｍ以下であることを表す。
【００１０】
本明細書中、用語「重合性基」は、重合反応に関与する基を意味する。
本明細書中、用語「重合反応」は、２個以上の分子（例：２個の分子、及び３個以上の分子）が結合して別の化合物が生成する反応を意味する。当該「２個以上の分子」は、同一であってもよく、互いに異なっていてもよい。
【００１１】
本明細書中、特に限定の無い限り、「炭化水素基」の例は、
（１）１個以上の芳香族炭化水素基で置換されていてもよい脂肪族（非芳香族）炭化水素基（例：ベンジル基）、及び
（２）１個以上の脂肪族炭化水素基で置換されていてもよい芳香族炭化水素基（例：トリル基）
を包含する。
本明細書中、芳香族炭化水素基をアリール基と称する場合がある。
本明細書中、「炭化水素基」は１価以上の基であることができる。
本明細書中、特に限定の無い限り、炭化水素基は、環状、又は非環状（例：直鎖状又は分岐状）、或いはこれらの組合せである形状を有することができる。
【００１２】
本明細書中、特に限定の無い限り、当該「脂肪族炭化水素基」は、非環状炭化水素基、若しくは環状炭化水素基、又はこれらの組合せであることができる。
当該組合せの例は、
（１）１個以上の非環状炭化水素基で置換された環状炭化水素基、及び
（２）１個以上の環状炭化水素基で置換された非環状炭化水素基
を包含する。
【００１３】
本明細書中、特に限定の無い限り、当該「脂肪族炭化水素基」の例は、
アルキル基、アルケニル基、アルキニル基、及びシクロアルキル基
を包含する。
【００１４】
本明細書中、特に限定の無い限り、「アルキル基」の例は、
直鎖状又は分枝鎖状の、炭素数１〜３０のアルキル基を包含し、及び
その具体例は、
メチル、エチル、プロピル（例：ｎ−プロピル、イソプロピル）、ブチル（例：ｎ−ブチル、イソブチル、ｓｅｃ−ブチル、ｔｅｒｔ−ブチル）、ペンチル（例：ｎ−ペンチル、ｔｅｒｔ−ペンチル、ネオペンチル、イソペンチル、ｓｅｃ−ペンチル、３−ペンチル）、ヘキシル、ヘプチル、オクチル、ノニル、ウンデシル、ドデシル、トリデシル、テトラデシル、ペンタデシル、ヘキサデシル、ヘプタデシル、オクタデシル、ノナデシル、イコシル、及びドコシル
を包含する。
【００１５】
本明細書中、特に限定の無い限り、「アルケニル基」の例は、
直鎖状又は分岐状の、炭素数２〜３０のアルケニル基を包含し、及び
その具体例は、
ビニル、１−プロペニル、イソプロペニル、２−メチル−１−プロペニル、１−ブテニル、２−ブテニル、３−ブテニル、２−エチル−１−ブテニル、１−ペンテニル、２−ペンテニル、３−ペンテニル、４−ペンテニル、４−メチル−３−ペンテニル、１−ヘキセニル、２−ヘキセニル、３−ヘキセニル、４−ヘキセニル、及び５−ヘキセニル
を包含する。
【００１６】
本明細書中、特に限定の無い限り、「アルキニル基」の例は、
直鎖状又は分岐状の、炭素数２〜３０のアルキニル基を包含し、及び
その具体例は、
エチニル、１−プロピニル、２−プロピニル、１−ブチニル、２−ブチニル、３−ブチニル、１−ペンチニル、２−ペンチニル、３−ペンチニル、４−ペンチニル、１−ヘキシニル、２−ヘキシニル、３−ヘキシニル、４−ヘキシニル、及び５−ヘキシニル
を包含する。
【００１７】
本明細書中、特に限定の無い限り、「シクロアルキル基」の例は、
炭素数３〜８のシクロアルキル基を包含し、及び
その具体例は
シクロペンチル基、シクロヘキシル基、及びシクロヘプチル基
を包含する。
【００１８】
本明細書中、特に限定の無い限り、「芳香族炭化水素基」の例は、
炭素数６〜１４の芳香族炭化水素基を包含し、及び
その具体例は、
フェニル基、ナフチル基、フェナンスリル基、アンスリル基、及びピレニル基
を包含する。
【００１９】
本発明の組成物は、撥液性被膜の製造に、用いられ得る。
当該本発明の組成物は、キットの形態であってもよい。
本発明は、当該被膜を有する物品、物品のコーティング方法、物品の撥液加工方法．被膜形成用微粒子
もまた提供する。
これ以後、以下の順で、本発明を説明する。
「２．本発明の組成物から得られる被膜」
「３．組成物」
「４．キット」
「５．物品」
「６．物品のコーティング方法」
「７．物品の撥液加工方法」
「８．被膜形成用微粒子」
「９．被膜形成用化合物」
「１０．被膜形成用組成物」
「１１．コーティング用組成物」
「１２．撥液処理用組成物」
【００２０】
２．  本発明の組成物から得られる被膜
本発明の組成物から得られる被膜は、好適に、
フッ素の含有量が、１重量％以上であり、
水（２μＬの液滴）の接触角が、１１５°以上であり、且つ
ＰＥＴフィルムによる表面摩擦（荷重１００ｇ重／ｃｍ２、往復１５００回）後の水の接触角が１００°以上であり、
且つ、表面粗さの指標である、
平均表面粗さＲａが、１．６μｍ以上、及び
Ｗｅｎｚｅｌの粗さ係数１．２以上
のいずれかを満たす。
【００２１】
２．１．  被膜の物性
２．１．１．  被膜の組成
【００２２】
２．１．１．１．  フッ素含有量
本明細書中、前記被膜のフッ素含有量は、Ｘ線光電子分光法（ＸＰＳ）測定により得られる元素組成におけるＦ元素の含有量として定義される。
ＸＰＳ測定は、市販の装置［例：ＥＳＣＡ３４００（製品名）（ＳＨＩＭＡＤＺＵ）、ＰＨＩ５０００  ＶｅrｓａＰｒｏｂｅ  II（製品名）（ＵｌＶＡＣ−ＰＨＩ）を使用して実施される。
当該フッ素含有量は、例えば、１質量％以上である。
【００２３】
このような、被膜内のフッ素含有量の分析方法としては、
（１）被膜の一部を被被覆物から剥離して分析する方法、及び
（２）被被覆物を被覆している被膜の状態のまま分析する方法
がある。
両者のいずれかが、分析対象である被膜の状態等に応じて、適宜選択され得る。
【００２４】
被膜の一部を被被覆物から剥離して分析する方法（１）として、具体的には、フラスコを使用して試料を燃焼させ、及びイオンメーターを用いて分析する方法を採用できる。
【００２５】
被被覆物を被覆している被膜の状態のまま分析する方法（２）として、具体的には、Ｘ線光電子分光法、又は走査型電子顕微鏡を用いたエネルギー分散型蛍光Ｘ線分析等を採用できる。
これらの方法のうちのいずれかが、分析対象である被膜の状態等に応じて、適宜選択され得る。
【００２６】
２．１．２．  表面粗さ
本発明の組成物から得られる被膜の表面粗さは、その指標である、
(a)平均表面粗さＲａ１．６μｍ以上、及び
(b)Ｗｅｎｚｅｌの粗さ係数１．２以上
の少なくともいずれかを満たす。
【００２７】
２．１．２．１．  平均表面粗さＲａ
本発明の好適な一態様において、本発明の組成物から得られる被膜の平均表面粗さＲａは、１．６μｍ以上であり、
好ましくは１．６〜２０μｍの範囲内
より好ましくは２．０〜１９．０μｍの範囲内、及び
更に好ましくは２．５〜１８．０μｍの範囲内
である。
【００２８】
当該特徴は、本発明の組成物から得られる被膜がより高い撥液性を有する要因の一つであることができる。
当該特徴は、本発明の組成物から得られる被膜がより高い耐久性を有する要因の一つであることができる。
【００２９】
当該平均表面粗さＲａは、以下の方法で測定される数値である。
（測定方法）
５２７．０ μｍ×７０３．０ μｍ四方の平均表面粗さを算出する。
その具体的な測定は、
カラー３Ｄレーザ顕微鏡  VK-9710（商品名）（ＫＥＹＥＮＣＥ）、及び
これに付属している顕微鏡ユニット  MUL00201（商品名）（Ｎｉｋｏｎ）
又はそれらの各同等品
を用いて行われる。
【００３０】
２．１．２．２．  Ｗｅｎｚｅｌの粗さ係数
本発明の好適な一態様において、本発明の組成物から得られる被膜のＷｅｎｚｅｌの粗さ係数は、
１．２以上であり、
好ましくは１．６〜１０の範囲内であり、
より好ましくは２．４〜９の範囲内であり、及び
更に好ましくは３．０〜８の範囲内である。
【００３１】
当該特徴は、本発明の組成物から得られる被膜がより高い撥液性を有する要因の一つであることができる。
当該特徴は、本発明の組成物から得られる被膜がより高い耐久性を有する要因の一つであることができる。
【００３２】
ここで、Ｗｅｎｚｅｌの粗さ係数は、通常の意味で用いられ、被膜の実際の表面積の、被膜の平滑面積（すなわち、幾何学的表面積）に対する比である。すなわち、定義上、Ｗｅｎｚｅｌの粗さ係数は、常に１以上である。
【００３３】
本明細書中、Ｗｅｎｚｅｌの粗さ係数は、以下の方法で測定される数値である。
（測定方法）
３５１．４ μｍ×３５１．５ μｍ四方において、実際の表面積を測定し、及びＷｅｎｚｅｌの粗さ係数を算出する。
当該測定は、カラー３Ｄレーザ顕微鏡  VK-9710（商品名）（KEYENCE）、及び
これに付属している対物レンズ  CF IC EPI Plan MUL00201（商品名）（Nikon）
又はそれらの各同等品
を用いて行われる。
【００３４】
２．１．４．  水接触角
本発明の組成物から得られる被膜の水接触角は、
１１５°以上であり、
好ましくは１２０°以上、
より好ましくは１３０°以上、及び
更に好ましくは１５０°以上
である。
【００３５】
本明細書中、水接触角は、水の静的接触角であり、以下の方法で測定される数値である。
（測定方法）
接触角計「Drop Master 701」（商品名）（協和界面科学）又はその同等品を用いて、水（２μＬの液滴）を用いて、１サンプルに対して５点測定する。
静的接触角が１５０°以上になると、その液体は自立して基材表面に存在することができなくなる場合がある。このような場合はシリンジのニードルを支持体として静的接触角を測定し、その時の得られた値を静的接触角とする。
【００３６】
２．１．５．  ｎ−ヘキサデカン接触角
本発明の組成物から得られる被膜のｎ−ヘキサデカン接触角（２μＬの液滴）は、
好ましくは４０°以上、
より好ましくは５０°以上、
更に好ましくは６０°以上、
より更に好ましくは７０°以上、及び
特に好ましくは８０°以上
である。
【００３７】
なお、本明細書中、ｎ−ヘキサデカンをｎ−ＨＤと略記する場合がある。
【００３８】
本明細書中、ｎ−ＨＤ接触角は、ｎ−ＨＤの静的接触角であり、以下の方法で測定される数値である。
（測定方法）
接触角計「Ｄｒｏｐ Ｍａｓｔｅｒ ７０１」（商品名）（協和界面科学）又はその同等品を用いて、ｎ−ＨＤ（２μＬの液滴）を用いて、１サンプルに対して５点測定する。
静的接触角が１５０°以上になると、その液体は自立して基材表面に存在することができなくなる場合がある。このような場合はシリンジのニードルを支持体として静的接触角を測定し、その時の得られた値を静的接触角とする。
【００３９】
２．１．６．  被膜の撥液性の耐摩耗性
２．１．６．１．  ＰＥＴフィルムによる表面摩擦（荷重１００ｇ重／ｃｍ２、往復１５００回）後の水接触角
本発明の組成物から得られる被膜のＰＥＴフィルムによる表面摩擦（荷重１００ｇ重／ｃｍ２、往復１５００回）後の水接触角は、
１００°以上、
好ましくは、１１５°以上、
より好ましくは１２０°以上、及び
更に好ましくは１５０°以上
である。
２．１．６．２．  ＰＥＴフィルムによる表面摩擦（荷重１００ｇ重／ｃｍ２、往復７０００回）後の水接触角
ＰＥＴフィルムによる表面摩擦（荷重１００ｇ重／ｃｍ２）において、１００°以上の水接触角が維持される表面摩擦回数は、好ましくは往復７０００回以上である。
【００４０】
当該接触角は、以下の方法で測定される数値である。
（測定方法）
耐摩耗試験機「ラビングテスター（３連仕様）１５１Ｅ」（商品名）（井元製作所）又はその同等品のホルダー（試料に接する面積：１ｃｍ２）にＰＥＴフィルム「ＰＥＴフィルム  Ｕ−４６」（商品名）（東レ）又はその同等品を装着し、荷重１００ｇにて一定回数、試料表面の拭き取りを行い、その後、前記の水接触角の測定方法で、水接触角を測定する。
【００４１】
２．２．  被膜の好適な一態様及びその組成
本発明の組成物から得られる被膜は、好ましくは、
［１］撥水成分を構成する、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）
を含有する。］に由来する構成単位、及び
（Ｂｓ）少なくとも一種の化合物
［当該化合物は、１個以上の重合性基（ｂ）を分子内に有し、及びフッ素を含有する。］
に由来する構成単位
を含有する重合体、及び
［２］耐磨耗成分を構成する、単量体（Ｂｍ）
に由来する構成単位
を含有する重合体、
を含有し、
前記重合体［１］、及び前記重合体［２］の合計質量に対する、前記重合体［２］の質量の比が８５：１００  〜  ３５：１００の範囲内である。
そのフッ素含有量は、好ましくは１質量％以上である。
前記重合体［１］は、主として、撥水成分として機能でき、及び前記重合体［２］は、主として、耐磨耗成分として機能できるが、本発明は、これに限定されるものではない。
【００４２】
当該被膜の態様の例を以下に記載する。
【００４３】
（態様Ｅ１）
当該被膜の一態様は、
［１］構成単位として、
（１）修飾微粒子（Ａ）に由来する構成単位、及び
（２）化合物（Ｂｓ）に由来する構成単位
を有する第１化合物（これは、微粒子を含有する形態を有することができる。）；及び
［２］構成単位として、化合物（Ｂｍ）に由来する構成単位
を有する第２化合物（これは、網状の形態を有することができる。）
を含有する。
念のため記載するに過ぎないが、当該一態様の被膜は、その他の化合物を含有してもよく、その例は、後記態様Ｅ２の第１化合物を包含する。
【００４４】
（態様Ｅ２）
当該被膜の別の一態様は、
［１］構成単位として
（１）修飾微粒子（Ａ）に由来する構成単位、及び
（２）化合物（Ｂｍ）に由来する構成単位
を有する第１化合物（これは、微粒子を含有する網状の形態を有することができる。）；及び
所望により、
［２］構成単位として、
（１）化合物（Ｂｍ）に由来する構成単位
を有する第２化合物（これは、網状の形態を有することができる。）
を含有する。
念のため記載するに過ぎないが、当該態様の被膜は、その他の化合物を含有してもよく、その例は、前記態様Ｅ１の第１化合物を包含する。
【００４５】
当該一態様の被膜は、好適に、界面活性剤の含有量が、１質量％以下であることができる。
本明細書中、「界面活性剤」は、疎水部及び親水部を有し、界面活性作用を有する有機化合物を意味する。
本明細書中、「有機化合物」は、
構成原子として、少なくとも炭素及び水素を含有し、且つ金属原子及び半金属原子の含有割合が原子数として５０％未満である化合物を意味する。
本明細書中、「半金属原子」は、ホウ素、ケイ素、ゲルマニウム、ヒ素、及びアンチモン、及びテルルである。
【００４６】
３．組成物
本発明は、
［１］撥水成分を構成する、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）
を含有する。］に由来する構成単位、及び
（Ｂｓ）少なくとも一種の化合物
［当該化合物は、１個以上の重合性基（ｂ）を分子内に有し、及びフッ素を含有する。］
に由来する構成単位を含有する重合体、及び
［２］耐磨耗成分を構成する単量体（Ｂｍ）；及び
［３］非フッ素有機溶剤、及び水からなる群より選択される１種以上の溶媒を主として含有する溶媒
を含有し、
撥水成分［１］、及び前記耐摩耗成分［２］の合計質量に対する、前記耐摩耗成分［２］の質量の比が８５：１００  〜  ３５：１００の範囲内である、
組成物を提供する。
当該組成物を用いることにより、前記被膜を製造し得る。
【００４７】
前記修飾微粒子（Ａ）、前記重合体（Ｂｓ）、及び前記単量体（Ｂｍ）、並びにこれらにそれぞれ含有される部分は、前記被膜に関しての、これらについての説明から、技術常識を考慮して、当業者によって理解され得る。
【００４８】
撥水成分［１］の質量は、当業者が通常理解する通り、これを構成する材料である修飾微粒子（Ａ）及び化合物（Ｂｓ）の質量の合計と、実質的に同じである。
耐摩耗成分［２］の質量は、当業者が通常理解する通り、これを構成する材料である単量体（Ｂｍ）の質量と、実質的に同じである。
【００４９】
前記撥水成分（又は、含フッ素撥水成分）は、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）を含有する。］、及び
（Ｂ）少なくとも一種の化合物
［当該化合物は、１個以上の重合性基（ｂ）を分子内に有し、及びフッ素を含有する。］
のそれぞれに由来する構成単位を含有するものであることができる。
当該フッ素含有撥水成分の製造方法は、例えば、
非フッ素有機溶剤中で、前記修飾微粒子（Ａ）が前記少なくとも一種の化合物（Ｂ）と反応する工程を含む、製造方法
であることができる
当該製造方法は、前記重合体［１］の製造方法に類似でき、及びその説明から、技術常識に基づいて、理解され得る。
【００５０】
前記非フッ素有機溶剤は、後記する、本発明の被膜の製造方法に関しての、重合反応で用いられ得る溶媒について説明から、技術常識を考慮して、当業者によって理解され得る。
当該重合反応は、好ましくは、溶媒の存在下で実施される。
【００５１】
前記「非フッ素有機溶剤、及び水からなる群より選択される１種以上の溶媒を主として含有する溶媒」は、前記「非フッ素有機溶剤、及び水からなる群より選択される１種以上の溶媒」を、通常５０質量％より多く、好ましくは６０質量％以上、及びより好ましくは７０％質量％以上含有し得る。
本発明の組成物は、好ましくは、非フッ素有機溶剤を含有する。
【００５２】
本発明の組成物は、フッ素溶媒を含有し得るが、
当該フッ素溶媒の含有量は、
好ましくは２０質量％未満、
より好ましくは１５質量％未満、及び
更に好ましくは１０質量％未満、
である。
【００５３】
本発明の組成物は、界面活性剤を含有し得るが、
当該界面活性剤の含有量は、
好ましくは１質量％未満、
より好ましくは０．７５質量％未満、及び
更に好ましくは０．５質量％未満、
である。
【００５４】
前記本発明の組成物では、
撥水成分［１］、及び前記耐摩耗成分［２］の合計質量に対する、前記耐摩耗成分［２］の質量の比が、
８５：１００〜３５：１００の範囲内であり、
好ましくは８２．５：１００〜３６：１００の範囲内であり、
より好ましくは８０：１００〜３７：１００の範囲内であり、及び
更に好ましくは８０：１００〜３９：１００の範囲内である。
【００５５】
本発明において、
前記修飾微粒子（Ａ）、及び前記化合物（Ｂｓ）の量比は、
好ましくは１：０．１〜１：２０、
より好ましくは１：０．２〜１：１５、及び
更に好ましくは１：０．５〜１：５
の範囲内である。
【００５６】
本発明において、
前記修飾微粒子（Ａ）、及び前記化合物（Ｂｍ）の量比は、
好ましくは１：０．０３〜１：２．８５、
より好ましくは１：０．１０〜１：２．５、及び
更に好ましくは１：０．３０〜１：２
の範囲内である。
【００５７】
本発明において、
前記修飾微粒子（Ｂｍ）、及び前記化合物（Ｂｓ）の量比は、
好ましくは１：２０〜１：０．７５、
より好ましくは１：１５〜１：１、及び
更に好ましくは１：１０〜１：２
の範囲内である。
【００５８】
本発明の組成物の好適な一態様は、
（Ｂｍ）化合物［当該化合物は、２個以上の重合性基を分子内に有する。］との組み合わせにおいて硬化に付された場合に、
本発明の被膜が生成される、
組成物
である。
【００５９】
本発明の組成物の詳細は、後記塗膜についての説明、及び技術常識から、当業者が理解可能である。
従って、当該組成物は、後記塗膜についての説明で述べた他の物質を含有してもよいことが理解される。
【００６０】
３．２．１．  修飾微粒子（Ａ）
前記修飾微粒子（Ａ）は、
（ｉ）核微粒子、及び
（ii）当該核微粒子を修飾する１個以上の修飾部
を含有する。
【００６１】
修飾部の微粒子表面への結合様式は、特に限定されず、その例は、共有結合、配位結合、イオン結合、水素結合、及びファンデルワールス力による結合を包含する。
【００６２】
本発明の被膜において、
前記核微粒子（ｉ）の数平均粒子径は、
好ましくは５〜１０００nmの範囲内
である。
【００６３】
本発明の被膜において、好ましくは
前記核微粒子（ｉ）の少なくとも一種は、
無機粒子
である。
【００６４】
当該１個以上の修飾部のうちの一部又は全部は、１個以上の重合性基（ａ）を有する。
修飾部に対する重合性基（ａ）の比率は、例えば、１０モル％以上、３０モル％以上、５０モル％以上、７０モル％以上、９０モル％以上、９５モル％以上、又は１００モル％であることができる。
【００６５】
修飾微粒子（Ａ）が前記核微粒子（ｉ）上に有する修飾部の数は、１個以上、２個以上、３個以上、５個以上、７個以上、１０個以上、１５個以上、３０個以上、５０個以上、７０個、又は１００個以上であることができる。
【００６６】
修飾微粒子（Ａ）が前記核微粒子（ｉ）の上に有する重合性基の数は、１個以上、２個以上、３個以上、５個以上、７個以上、１０個以上、１５個以上、３０個以上、５０個以上、７０個、又は１００個以上であることができる。
【００６７】
３．２．１．１．  核微粒子（ｉ）
前記修飾微粒子（Ａ）における前記核微粒子（ｉ）は、例えば、
無機微粒子［例：シリカ微粒子（例：多孔質シリカ微粒子）、及び金属酸化物微粒子］；及び
有機微粒子（例：カーボンブラック、フラーレン、及びカーボンナノチューブ）；
並びにそれらの組合せ（例：２種以上の混合物）
であることができる。
【００６８】
当該特徴は、本発明の被膜がより高い撥液性を有する要因の一つであることができる。
当該特徴は、本発明の被膜がより高い耐久性を有する要因の一つであることができる。
【００６９】
本発明に用いられる前記核微粒子（ｉ）が有する数平均粒子径は、
好ましくは０．５ｎｍ〜１０００ｎｍ、
より好ましくは１ｎｍ〜５００ｎｍ、及び
更に好ましくは５ｎｍ〜３００ｎｍ
の範囲内であることができる。
【００７０】
前記核微粒子（ｉ）の数平均粒子径として前記の範囲を採用することによって、前述の水接触角、平均表面粗さ、及びWenzelの粗さ係数に関するパラメーターを達成しやすくなる。
【００７１】
当該修飾微粒子（Ａ）及び核微粒子（ｉ）の一次粒子の一部又は全ては、本発明の被膜中において、凝集して二次粒子を形成してよい。
前記数平均粒子径は、当該二次粒子、及び当該一次粒子（これは、二次粒子を形成していない一次粒子である）を含む粒子の数平均粒子径であることができる。
【００７２】
前記核微粒子（ｉ）の数平均粒子径は、以下の方法で測定できる。
（測定方法）
試料を、透過型電子顕微鏡又は走査型電子顕微鏡で撮影し、その写真上で２００個以上の粒子の直径を測定し、及びその算術平均値を算出する。
【００７３】
当該特徴は、本発明の被膜がより高い撥液性を有する要因の一つであることができる。
当該特徴は、本発明の被膜がより高い耐久性を有する要因の一つであることができる。
【００７４】
本発明に用いられる前記核微粒子（ｉ）が多孔質のシリカ微粒子である場合、その乾燥紛体状態での見かけ密度は、
好ましくは０．０１〜０．５ｇ／ｃｍ３、
より好ましくは０．０１５〜０．３ｇ／ｃｍ３、及び
更に好ましくは０．０２〜０．０５ｇ／ｃｍ３
の範囲内であることができる。
【００７５】
前記多孔質のシリカ微粒子の見かけ密度として前記の範囲を採用することによって、前述の水接触角、平均表面粗さ、及びWenzelの粗さ係数に関するパラメーターを達成しやすくなる。
【００７６】
当該見かけ密度は、以下の方法で測定できる。
（測定方法）
０．２ｇの紛体試料を１０ｍｌのメスシリンダーに投入した際の体積を計測し、得られた密度を見かけ密度とする。
【００７７】
３．２．１．２．  修飾部（ii）が有する重合性基（ａ）
前記重合性基（ａ）の例は、ラジカル重合性基、カチオン重合性基、及びアニオン重合性基を包含する。
その好適な例は、ラジカル重合性基を包含する。
【００７８】
ラジカル重合性基の例は、ビニル基、（メタ）アクリル基、スチリル基、及びマレイミド基、並びにこれらの基を有する基を包含する。
【００７９】
その好適な例は、（メタ）アクリル基、及びスチリル基、並びにこれらの基を有する基を包含する。
【００８０】
前記重合性基（ii）は、修飾部の１個以上の末端に、重合可能な状態で位置することができる。
【００８１】
前記１個以上の重合性基（ii）を有する前記修飾部の例は、１個以上の前記重合性基で置換されているアルキル基（例：炭素数１〜１０のアルキル基）又はポリエーテル基（例：炭素数２〜１０のポリエーテル基）を包含する。
【００８２】
当該特徴は、本発明の被膜がより高い撥液性を有する要因の一つであることができる。
当該特徴は、本発明の被膜がより高い耐久性を有する要因の一つであることができる。
【００８３】
前記修飾微粒子（Ａ）は、フッ素を含有しない。
ここで、フッ素を含有しないことは、フッ素を実質的に含有しないことを包含する。具体的には、フッ素を含有しないことは、フッ素含有量が１質量％未満であることを意味することができる。
【００８４】
前記修飾微粒子（Ａ）は、一種を単独で、又は二種以上を組み合わせて使用できる。
【００８５】
３．２．１．３．  修飾微粒子（Ａ）の製造方法
修飾微粒子（Ａ）は、公知の方法、又はこれに類似する方法を採用し、及び前記結合様式を適宜選択し、製造できる。
例えば、化合物［当該化合物は、（ａ）１個以上の重合性基及び（ｂ）粒子表面との反応性を有する１個以上の部位を有する］を、前記核微粒子（ｉ）に反応させる方法等が挙げられる。
ここで、粒子表面との反応性を有する１個以上の前記部位（ｂ）は、前記核微粒子（ｉ）の表面の化学構造又は状態によって適宜選択できる。
このような反応の例は、シランカップリングを包含する。
【００８６】
当該方法のより具体的な例は、
（１）前記シリカ微粒子上の水酸基若しくはシラノール基と、修飾部になる化合物中の官能基とを結合させる方法（例：シランカップリングを採用する方法）、
（２）前記金属粒子上の金属酸化物と、修飾部になる化合物中のホスホン酸部とを結合させる方法、及び
（３）金を含有する金属粒子の金と、修飾部になる化合物のチオール部位とを結合させる方法
を包含する。
【００８７】
３．２．２．  化合物（Ｂ）
本発明で用いる、化合物（Ｂ）［当該化合物は、１個以上の重合性基（ｂ）を分子内に有し、及びフッ素を含有しない。］は、一種又は二種以上であることができる。
このうち、少なくとも一種は、分子内に２個以上の重合性基を有する化合物［化合物（Ｂｍ）］である。
重合性基（ｂ）の例は、前記重合性（ａ）の例を包含する。
【００８８】
本発明の被膜において、
前記化合物（Ｂ）の少なくとも一種は、
好ましくは（メタ）アクリレート
である。
（メタ）アクリレートを採用することによって、前述の水接触角、平均表面粗さ、及びWenzelの粗さ係数に関するパラメーターを達成しやすくなる。
【００８９】
本発明の被膜において、好ましくは
前記化合物（Ｂ）の少なくとも一種は、
好ましくは（メタ）アクリル酸Ｃ１−Ｃ２２アルキル、
より好ましくは（メタ）アクリル酸Ｃ１６−Ｃ２２アルキル、
更に好ましくは（メタ）アクリル酸Ｃ１８−Ｃ２２アルキル、及び
である。
当該前記化合物（Ｂ）中のアルキルは、好ましくは直鎖状である。
【００９０】
本発明の被膜において、より好ましくは
前記化合物（Ｂ）の全てが、
好ましくは（メタ）アクリル酸Ｃ１−Ｃ２２アルキル、
より好ましくは（メタ）アクリル酸Ｃ１６−Ｃ２２アルキル、
更に好ましくは（メタ）アクリル酸Ｃ１８−Ｃ２２アルキル、及び
である。
【００９１】
本発明の被膜における（メタ）アクリレート含有量は、被膜全体に対して、好ましくは３３．５質量％以上、より好ましくは５０．０質量％以上である。
【００９２】
当該特徴は、本発明の被膜がより高い撥液性を有する要因の一つであることができる。
当該特徴は、本発明の被膜がより高い耐久性を有する要因の一つであることができる。
【００９３】
３．２．２．１．  耐摩耗性成分を構成する単量体（Ｂｍ）
耐摩耗性成分を構成する単量体（Ｂｍ）は、
例えば、化合物分子内に２個以上の重合性基（ｂ）を有する化合物［化合物（Ｂｍ）］（多官能重合性化合物又は多官能架橋性化合物ともいう）であり、
本発明の被膜の耐摩耗性の点で、
分子内に２〜８個の重合性基（ｂ）を有するものが好ましく、
３〜６個の重合性基（ｂ）を有するものがより好ましく、及び
３個の重合性基（ｂ）を有するものが更に好ましい。
前記化合物（Ｂｍ）としては、３次元架橋可能なものが好ましい。
３次元架橋可能とは、重合反応により３次元構造を構成できることを意味する。
前記化合物（Ｂｍ）として３次元架橋可能なものを用いることによって、前記ＰＥＴフィルムによる表面摩擦（荷重１００ｇ重/）ｃｍ２、往復１５００回）後の水の接触角に関するパラメーターを達成し易くなる。
【００９４】
前記重合性基（ｂ）は、前記修飾微粒子（Ａ）と結合可能であることが好ましい。
前記重合性基（ｂ）として前記修飾微粒子（Ａ）と結合可能であるものを採用することによって、前記ＰＥＴフィルムによる表面摩擦（荷重１００ｇ重／）ｃｍ２、往復１５００回）後の水の接触角に関するパラメーターを達成し易くなる。
前記重合性基（ｂ）の例は、ラジカル重合性基、カチオン重合性基、及びアニオン重合性基を包含する。
前記重合性基（ｂ）の特に好ましい例は、ラジカル重合性基を包含する。これは、汎用性及び／又は反応性の点で好ましい。
前記修飾微粒子（Ａ）の有する重合性基（ａ）、及び重合性基（ｂ）は、同じ原理で反応する基であることが好ましい。
その好適な態様の例は、
重合性基（ａ）がラジカル重合性基であり、及び
重合性基（ｂ）もまたラジカル重合性基である
態様を包含する。
【００９５】
前記ラジカル重合性基の例は、ビニル基、（メタ）アクリル基、スチリル基、及びマレイミド基を包含する。
【００９６】
前記ラジカル重合性基の好ましい例は、及び（メタ）アクリル基及びスチリル基を包含する。これらは、汎用性及び／又は反応性の点で好ましい。
【００９７】
前記化合物（Ｂｍ）の例は、次式（Ｂｍ−１）で表される化合物を包含する。
【００９８】
【化４】
2020196846.tif 000005
【００９９】
［式中、
Ｘは、
水素原子、
素原子、
臭素原子、
ヨウ素原子、
ＣＸ３基（当該式中、Ｘは、各出現において同一又は異なって、水素原子、又は塩素原子である。）、
シアノ基、
炭素数１〜２１の直鎖状若しくは分岐状のアルキル基、
置換若しくは非置換のベンジル基、
置換若しくは非置換のフェニル基、又は
炭素数１〜２０の直鎖状又は分岐状アルキル基であり；
Ｙは、
直接結合、
酸素原子を有していてもよい炭素数１〜１０の炭化水素基、
−ＣＨ２ＣＨ２Ｎ（Ｒ１）ＳＯ２−基（当該式中、Ｒ１は炭素数１〜４のアルキル基であり、式の右端がＺ１に、左端がＯにそれぞれ結合している。）、
−ＣＨ２ＣＨ（ＯＹ１）ＣＨ２−基（当該式中、Ｙ１は水素原子又はアセチル基であり、式の右端がＺ１に、左端がＯにそれぞれ結合している。）、又は
−(ＣＨ２)ｎＳＯ２−基（ｎは１〜１０であり、式の右端がＺ１に、左端がＯにそれぞれ結合している。）であり；
Ｚ１は、各出願において同一又は異なって、ｍ＋１価の炭化水素基（当該炭化水素基は、１個以上の酸素原子を含有していてもよい。）、炭素原子、又は酸素原子であり、
Ｚ２は、各出願において同一又は異なって、ｎ価の炭化水素基（当該炭化水素基は、１個以上の酸素原子を含有していてもよい。）、炭素原子、又は酸素原子であり、
ｍは１〜３の整数であり；
ｎは１〜４（好ましくは２〜４）の整数であり；及び
ｍとｎの積が２以上（好ましくは２〜４）である。］
【０１００】
前記式（Ｂｍ−１）において、Ｚ１及びＺ２についての炭化水素は、それぞれ環状又は非環状のいずれであってもよく、また直鎖状又は分岐状のいずれであってもよい。
【０１０１】
前記式（Ｂｍ−１）において、Ｚ１及びＺ２についての炭化水素は、好ましくは炭素数１〜１０、より好ましくは炭素数１〜６、及び更に好ましくは炭素数１〜２の炭化水素である。
【０１０２】
前記した式（Ｂｍ−１）で表される化合物の具体例は、次の化合物を包含する。
【０１０３】
ＣＨ３−ＣＨ２−Ｃ−（ＣＨ２ＯＣＯ−ＣＨ＝ＣＨ２）３  （トリメチロールプロパントリアクリレート、ＴＭＰＴＡ）
Ｃ（−ＣＨ２ＯＣＯ−ＣＨ＝ＣＨ２）４
Ｏ［−ＣＨ２（−ＣＨ２ＯＣＯ−ＣＨ＝ＣＨ２）３］２
【０１０４】
本発明の被膜は、前記修飾微粒子（Ａ）及び前記化合物（Ｂｍ）を用いて共重合を行うことにより得られうる、前記の各物性を有する。
このこと（特に、構造的特徴に関する物性）は、本発明の塗膜の優れた耐摩耗性に関連し得る。
【０１０５】
前記化合物（Ｂｍ）の、前記修飾微粒子（Ａ）に対する量比は、本発明の効果が著しく損なわれない範囲内において適宜調整できる。
具体的な当該化合物（Ｂｍ）の使用量は、前記微粒子１００重量部に対して、
通常５〜１０００重量部、
好ましくは１０〜７５０重量部、及び
より好ましくは２０〜５００重量部
の範囲内であることができる。
【０１０６】
前記化合物（Ｂｍ）は、一種単独又は二種以上混合して用いることができる。
【０１０７】
３．２．２．２．  分子内に１個の重合性基を有する化合物［化合物（Ｂｓ）］
本発明の被膜の製造において、前記修飾微粒子（Ａ）及び前記化合物（Ｂｍ）に加えて、分子内に１個の重合性基を有する化合物［化合物（Ｂｓ）］（単官能重合性化合物ともいう）の少なくとも一種をさらに共重合してもよい。
【０１０８】
前記重合性基の例は、ラジカル重合性基、カチオン重合性基、及びアニオン重合性基を包含する。
前記重合性基の特に好ましい例は、ラジカル重合性基を包含する。これは汎用性及び／又は反応性の点で好ましい。
【０１０９】
ラジカル重合性基は、例えば、ビニル基、（メタ）アクリル基、スチリル基、及びマレイミド基等が挙げられる。
【０１１０】
前記ラジカル重合性基の好ましい例は、（メタ）アクリル基及びスチリル基等が、汎用性及び／又は反応性の点で好ましい。
【０１１１】
前記化合物（Ｂｓ）の例は、次式（Ｂｓ−１）で表される化合物を包含する。
【０１１２】
【化５】
2020196846.tif 000006
【０１１３】
［当該式中、
Ｘは、
水素原子、
塩素原子、
臭素原子、
ヨウ素原子、
−ＣＸ３基（当該式中、Ｘは、各出現において同一又は異なって、水素原子、又は塩素原子である。）、
シアノ基、
炭素数１〜２１の直鎖状若しくは分岐状のアルキル基、
置換若しくは非置換のベンジル基、
置換若しくは非置換のフェニル基、又は
炭素数１〜２０の直鎖状又は分岐状アルキル基
であり；
Ｙは、
単結合、
酸素原子を有していてもよい炭素数１〜１０の炭化水素基、
−ＣＨ２ＣＨ２−Ｎ（−Ｒｙａ）−ＳＯ２−基（当該式中、Ｒｙａは炭素数１〜４のアルキル基である。当該式の右端がＲに、左端がＯにそれぞれ結合している。）、
−ＣＨ２ＣＨ（−ＯＲｙｂ）−ＣＨ２−基（当該式中、Ｒｙｂは水素原子又はアセチル基である。当該式の右端がＲに、左端がＯにそれぞれ結合している。）、又は
−(ＣＨ２)ｎ−ＳＯ２−基（当該式中、ｎは１〜１０である。当該式の右端がＲに、左端がＯにそれぞれ結合している。）であり；及び
Ｒは、
炭化水素基（当該炭化水素基は、１個以上の酸素原子を含有していてもよい。）である。］
前記式（Ｂｓ−１）において、炭化水素基は、環状又は非環状のいずれであってもよく、また直鎖状又は分岐状のいずれであってもよい。
前記式（Ｂｓ−１）において、炭化水素基は、好ましくは炭素数１〜２２、より好ましくは炭素数１６〜２２、及び更に好ましくは炭素数１８〜２２の炭化水素基である。
【０１１４】
前記化合物（Ｂｓ）の好適な例は、次式（Ｂｓ−１）で表される化合物を包含する。
式：
【化６】
2020196846.tif 000007
［式中、
Ｒは、ＣｎＦ２ｎ＋１であり、
Ｙは、−ＣＨ２−、又は−Ｃ２Ｈ４−であり、及び
Ｘは、水素であり、及び
ｎは、１以上の数である。
但し、ｎが２以上であるときは、Ｙは−Ｃ２Ｈ４−である。］
で表される化合物。
【０１１５】
前記した式（Ｂｓ−１）で表される化合物の具体例は、次の化合物を包含する。
【０１１６】
ＣＨ３Ｏ−ＣＯ−Ｃ（−ＣＨ３）＝ＣＨ２  （メチルメタクリレート）
Ｃ２Ｈ５Ｏ−ＣＯ−Ｃ（−ＣＨ３）＝ＣＨ２  （エチルメタクリレート）
Ｃ３Ｈ７Ｏ−ＣＯ−Ｃ（−ＣＨ３）＝ＣＨ２  （プロピルメタクリレート）
Ｃ４Ｈ９Ｏ−ＣＯ−Ｃ（−ＣＨ３）＝ＣＨ２  （ブチルメタクリレート）
Ｃ６Ｈ１３Ｏ−ＣＯ−Ｃ（−ＣＨ３）＝ＣＨ２  （ヘキシルメタクリレート）
Ｃ８Ｈ１７Ｏ−ＣＯ−Ｃ（−ＣＨ３）＝ＣＨ２  （オクチルメタクリレート）
Ｃ１２Ｈ２５Ｏ−ＣＯ−Ｃ（−ＣＨ３）＝ＣＨ２  （ラウリルメタクリレート）
ＣＨ３Ｏ−ＣＯ−ＣＨ＝ＣＨ２  （メチルアクリレート）
Ｃ２Ｈ５Ｏ−ＣＯ−ＣＨ＝ＣＨ２  （エチルアクリレート）
Ｃ３Ｈ７Ｏ−ＣＯ−ＣＨ＝ＣＨ２  （プロピルアクリレート）
Ｃ４Ｈ９Ｏ−ＣＯ−ＣＨ＝ＣＨ２  （ブチルアクリレート）
Ｃ６Ｈ１３Ｏ−ＣＯ−ＣＨ＝ＣＨ２  （ヘキシルアクリレート）
Ｃ８Ｈ１７Ｏ−ＣＯ−ＣＨ＝ＣＨ２  （オクチルアクリレート）
Ｃ１２Ｈ２５Ｏ−ＣＯ−ＣＨ＝ＣＨ２  （ラウリルアクリレート）
Ｃ１８Ｈ３７Ｏ−ＣＯ−ＣＨ＝ＣＨ２  （ステアリルアクリレート）
Ｃ２２Ｈ４５Ｏ−ＣＯ−ＣＨ＝ＣＨ２  （べへニルアクリレート）
【０１１７】
前記化合物（Ｂｓ）は、一種を単独で、又は二種以上を組み合わせて使用できる。
【０１１８】
当該化合物（Ｂｓ）（単官能重合性化合物）の、前記化合物（Ｂｍ）（多官能重合性化合物）に対する量比は、本発明の効果が著しく損なわれない範囲内において適宜調整できる。
具体的な当該化合物（Ｂｓ）の使用量は、前記化合物（Ｂｍ）の１００重量部に対して、
通常５〜１０００重量部、
好ましくは１０〜５００重量部、及び
より好ましくは２０〜３００重量部
の範囲内であることができる。
【０１１９】
３．２．３．  被膜の適用対象
【０１２０】
本発明の被膜を適用する対象の材質については特に限定はなく、その例は、
ガラス、樹脂（例：天然樹脂、合成樹脂）、金属（例：アルミニウム、銅、及び鉄等の金属単体、又は合金等の複合体）、セラミックス、半導体（例：シリコン、ゲルマニウム）、繊維、毛皮、皮革、木材、陶磁器、石材、及び建築部材
を包含する
本発明の被膜を適用する対象の形態については特に限定はなく、適用対象の形態は、本板、フィルム、又はその他の形態であることができる。
例えば、前記線維の場合、織物、又は不織布の形態であってもよい。
【０１２１】
３．２．４．  被膜の製造方法
前記被膜の製造方法について説明する。
【０１２２】
本発明の被膜は、前記修飾微粒子（Ａ）及び前記化合物（Ｂ）を含有する組成物（例えば、前記又は後記の本発明の組成物）に含まれる硬化性成分を被処理面上で硬化させることにより得ることができる。
本発明の被膜の一態様は、
（Ａ）少なくとも一種の修飾微粒子
［当該修飾微粒子（Ａ）は、
（ｉ）核微粒子、及び
（ii）当該核微粒子を修飾する１個以上の修飾部（当該１個以上の修飾部のうちの一部又は全部は、１個以上の重合性基（ａ）を有する。）
を含有し、及びフッ素を含有しない。］、及び
（Ｂ）少なくとも一種の化合物
［当該化合物は、１個以上の重合性基（ｂ）を分子内に有し、及びフッ素を含有しない。］
のそれぞれに由来する構成単位を含有する被膜であることができる。
前記化合物（Ｂ）のうちの少なくとも一種は、好適に、
（Ｂｍ）化合物［当該化合物は、２個以上の重合性基を分子内に有する。］
であることができる。
前記化合物（Ｂ）のうちの少なくとも一種は、より好適に、例えば、
式（１）：
【化７】
2020196846.tif 000008
［式中、
Ｘは、水素原子、フッ素原子、塩素原子、臭素原子、ヨウ素原子、ＣＦＸ１Ｘ２基（但し、Ｘ１およびＸ２は、同一又は異なって、水素原子、フッ素原子又は塩素原子である。）、シアノ基、炭素数１〜２１の直鎖状若しくは分岐状のフルオロアルキル基、置換若しくは非置換のベンジル基、置換若しくは非置換のフェニル基、又は炭素数１〜２０の直鎖状または分岐状アルキル基であり、
Ｙは、直接結合、酸素原子を有していてもよい炭素数１〜１０の炭化水素基、−ＣＨ２ＣＨ２Ｎ（Ｒ１）ＳＯ２−基（但し、Ｒ１は炭素数１〜４のアルキル基であり、式の右端がＲｆに、左端がＯにそれぞれ結合している。）、−ＣＨ２ＣＨ（ＯＹ１）ＣＨ２−基（但し、Ｙ１は水素原子またはアセチル基であり、式の右端がＲｆに、左端がＯにそれぞれ結合している。）、又は−(ＣＨ２)ｎＳＯ２−基（ｎは１〜１０であり、式の右端がＲｆに、左端がＯにそれぞれ結合している。）であり、及び
Ｒｆは、炭素数１〜２０の直鎖状若しくは分岐状のフルオロアルキル基、又は分子量４００〜５０００のフルオロポリエーテル基である。］
で表される化合物
であることができる。
Ｒｆは、好適に、例えば、炭素数１〜１０の直鎖状若しくは分岐状のフルオロアルキル基であることができる。
Ｒｆは、より好適に、例えば、炭素数１〜６の直鎖状若しくは分岐状のフルオロアルキル基であることができる。
当該硬化性成分による硬化は、例えば、硬化性成分として重合性化合物の重合反応に基づくことができる。
前記化合物（Ｂｍ）は、当該硬化性成分又は重合性化合物として好適に機能できる。
【０１２３】
本発明の被膜は、例えば、以下に説明する被膜の製造方法の一態様、又はこれに類似する方法によって製造できる。
【０１２４】
本発明の被膜の製造方法の一態様は、
（１）修飾微粒子（Ａ）に１個以上の化合物（Ｂｓ）を結合させて、１個以上の重合性基（ａ）を有する微粒子（Ａｂ）を得る工程；
（２）前記工程（１）で得られた微粒子（Ａｂ）及び前記化合物（Ｂｍ）を含有する組成物を被処理面上に適用する工程；及び
（３）前記被処理面上で、前記化合物（Ｂｍ）を重合させる工程
を含む。
【０１２５】
本発明の被膜の製造方法の一態様の変形例として、１個以上の化合物（Ｂｓ）の一部又は全部に変えて、前記化合物（Ｂｍ）を用いてもよい。
この場合、工程（１）は、被処理面で実施されてもよい。
また、工程（２）は工程（１）と並行して同時に被処理面上で実施されてもよい
【０１２６】
前記工程（１）の反応条件は、修飾微粒子（Ａ）上の重合性基（ａ）及び前記化合物（Ｂｓ）の各種類（つまりは、前記結合の反応の種類）に応じて、技術常識に基づき、設定すればよい。
【０１２７】
前記工程（２）における前記組成物の被処理面への適用又は塗布は、公知の適用又は塗布の方法（例：刷毛塗り、スプレー、スピンコート、バーコーダー及びディスペンサーを使用する方法）を採用して実施できる。
この際、必要に応じて、より塗布しやすくするために被処理面に対して各種のプライマー処理をあらかじめ行ってもよい。
なかでも、スプレー、又はバーコーターを用いて塗布することが好ましく、特に、前述の水接触角、平均表面粗さ、及びWenzelの粗さ係数に関するパラメーターを達成しやすくなる点で、スプレーを用いて塗布することが特に好ましい。
【０１２８】
前記工程（３）では、前記組成物を処理対象物に接触させた後、重合反応により硬化性成分を硬化させることにより、本発明の被膜を製造できる。
前記化合物（Ｂｍ）は、前述の通り、塗膜を形成できる。
当該修飾微粒子（Ａ）の一部又は全部は、当該塗膜と化学的に結合していてもよい。
当該塗膜と化学的に結合している修飾微粒子（Ａ）は、化学的に塗膜の一部として、塗膜中に保持され、及びその結果、当該塗膜が前記の物性を有することに寄与できる。
一方、当該塗膜と化学的に結合している修飾微粒子（Ａ）は、物理的に（すなわち、非化学的に）塗膜の一部として、塗膜中に保持され、及びその結果、当該塗膜が前記の物性を有することに寄与できる。
【０１２９】
前記組成物を重合反応により硬化させる場合、重合反応は、重合開始剤の存在下又は非存在下のいずれにおいても行うことができる。
前記式（２）で表される化合物を使用する場合、重合開始剤を使用することが好ましい。
【０１３０】
当該重合開始剤は、好ましくは、例えば、３５０ｎｍ以下の波長領域の電磁波（例：紫外光線、電子線、Ｘ線、γ線等）が照射されることによって初めてラジカル又はカチオン等を発生し、重合体の炭素−炭素二重結合の硬化（架橋反応）を開始させる触媒として働くものであって、通常、紫外光線でラジカル又はカチオンを発生させるもの、特にラジカルを発生するものであることができる。
【０１３１】
前記重合開始剤の例は、次のものを包含する。
【０１３２】
アセトフェノン系：アセトフェノン、クロロアセトフェノン、ジエトキシアセトフェノン、ヒドロキシアセトフェノン、α−アミノアセトフェノン、ヒドロキシプロピオフェノン、２−メチル−１−［４−（メチルチオ）フェニル］−２−モルホリンプロパン−１−オン等。
【０１３３】
ベンゾイン系：ベンゾイン、ベンゾインメチルエーテル、ベンゾインエチルエーテル、ベンゾインイソプロピルエーテル、ベンゾインイソブチルエーテル、ベンジルジメチルケタール等。
【０１３４】
ベンゾフェノン系：ベンゾフェノン、ベンゾイル安息香酸、ベンゾイル安息香酸メチル、４−フェニルベンゾフェノン、ヒドロキシベンゾフェノン、ヒドロキシ−プロピルベンゾフェノン、アクリル化ベンゾフェノン、ミヒラーズケトン等。
【０１３５】
2,2-ジメトキシ-1,2-ジフェニルエタン-1-オン、1-ヒドロキシ-シクロヘキシル-フェニル-ケトン、2-ヒドロキシ-2-メチル-1-フェニル-プロパン-1-オン、1-[4-(2-ヒドロキシエトキシ)-フェニル]-2-ヒドロキシ-2-メチル-1-プロパン-1-オン、2-ヒロドキシ-1-{4-[4-(2-ヒドロキシ-2-メチル-プロピオニル)-ベンジル]フェニル}-2-メチル-プロパン-1-オン、2-メチル-1-(4-メチルチオフェニル)-2-モルフォリノプロパン-1-オン、2-ベンジル-2-ジメチルアミノ-1-（4-モルフォリノフェニル）-ブタノン-1、2-(ジメチルアミノ)-2-[(4-メチルフェニル)メチル]-1-[4-(4-モルホリニル)フェニル]-1-ブタノン
【０１３６】
チオオキサンソン類：チオキサンソン、クロロチオキサンソン、メチルキサンソン、ジエチルチオキサンソン、ジメチルチオキサンソン等。
【０１３７】
その他：ベンジル、α−アシルオキシムエステル、アシルホスフィンオキサイド、グリオキシエステル、３−ケトクマリン、２−エチルアンスラキノン、カンファーキノン、アンスラキノン等。
【０１３８】
なお、前述の電磁波等の光エネルギーによってラジカルを発生させる開始剤以外に、熱エネルギーによってラジカルを発生させる開始剤も使用可能である。
【０１３９】
前述の熱エネルギーによってラジカルを発生させる開始剤としては、公知の熱ラジカル重合反応用の重合開始剤を使用できる。
その例は、
アゾビスイソブチロニトリル、アゾイソ酪酸メチル、アゾビスジメチルバレロニトリル等のアゾ系開始剤；並びに
過酸化ベンゾイル、過硫酸カリウム、過硫酸アンモニウム、ベンゾフェノン誘導体、ホスフィンオキサイド誘導体、ベンゾケトン誘導体、フェニルチオエーテル誘導体、アジド誘導体、ジアゾ誘導体、及びジスルフィド誘導体等のその他の開始剤
を包含する。
【０１４０】
これらの重合開始剤は、一種単独で、又は二種以上の組合せで使用できる。
【０１４１】
重合開始剤の使用量は、通常、単量体成分１００重量部に対して、０．０１〜１０重量部程度とすることが好ましく、３〜７重量部程度とすることがより好ましい。
【０１４２】
重合開始剤の非存在下においても行う重合方法の例としては、熱、電子線、又はγ線等を用いる方法等が挙げられる。
具体的には、例えば、熱及び／又は３５０ｎｍ以下の波長領域の電磁波（例：紫外光線、電子線、Ｘ線及びγ線等）を利用して重合を行うことができる。
【０１４３】
重合反応は二以上の段階に分けて実施してもよい。
【０１４４】
この場合、例えば、化合物（Ｂｍ）の少なくとも一種を、二以上の段階の最後の段階で被処理物上にて重合させることが好ましい。  具体的には、微粒子（Ａ）、及び化合物（Ｂｓ）を重合させ、及びその後、化合物（Ｂｍ）を用いた重合を実施できる。
【０１４５】
重合温度、重合時間などの重合条件は、単量体成分の種類、その使用量、重合開始剤の種類、その使用量などに応じて適宜調整すればよいが、通常、５０〜１００℃程度の温度で４〜１０時間の重合反応を行えばよい。
【０１４６】
前記組成物を処理対象物に接触させた後、硬化性成分を硬化させることにより、本発明の被膜を製造できる。
前記組成物が、
（１）修飾微粒子（Ａ）、及び
（２）硬化性成分である多官能架橋性化合物（Ｂｍ）として、イソシアネート基を有する化合物（Ｂｍｉ）含有する場合、
修飾微粒子（Ａ）を作製した後、修飾微粒子（Ａ）がイソシアネート基を有する化合物（Ｂｍｉ）と共存するような溶液を作製し、被処理物に展開することで本発明の被膜を製造できる。
【０１４７】
前記組成物を修飾微粒子（Ａ）と化合物（Ｂｍｉ）を用いて硬化させる場合、熱を加えることが好ましい。
ここで、設定温度に対して適宜適切な時間を設定できる。
当該反応の温度は、例えば、
好ましくは３０℃〜３００℃、及び
より好ましくは４０℃〜２７０℃
である。
当該反応の時間は、例えば
好ましくは１秒間〜２時間、及び
好ましくはより好ましくは５秒間〜１時間３０分間
である。
【０１４８】
なお、より高い耐久性を有する被膜を形成するためには、前記組成物による処理に先だって、基材表面の汚染物質を取り除くために、基材をアセトン、イソプロピルアルコール（ＩＰＡ）、ハイドロフルオロエーテルなどの溶剤もしくはそれらの混合溶媒などで洗浄した後、乾燥することが好ましい。
【０１４９】
更に、前記の洗浄に加えて、シリコン基材や金属製の基材であれば、酸（塩酸、硝酸、フッ化水素など）、ＵＶオゾンなどの化学的洗浄、サンドブラスト、ガラスビーズ、プラズマなどの物理的洗浄で表面に形成される酸化膜を除去することも耐久性向上に有用である。
【０１５０】
より耐摩耗性能が向上する点で、前記洗浄した基材に化学吸着できる化合物であって、且つその構造中に前記組成物とも化学反応できる部位を有する化合物を表面修飾しておくことが、更に好ましくい。
【０１５１】
重合反応には、必要に応じてさらに、水酸基及びイソシアネート基の反応に対する触媒活性剤を含んでいてもよい。
特に化合物（Ｂｍｉ）を多官能架橋性化合物として用いる際には、このような触媒を使用することが好ましい。
その例は、
有機チタン化合物［例：チタンテトラ−２−エチルヘキソキシド、チタンジイソブロボキシビス（エチルアセトアセテート）］など、
有機ジルコニア化合物［例：ジルコニウムテトラアセチルアセトネート、ジルコニウムジブトキシビス（エチルアセトアセテート）］を包含する。
このような化合物は商業的に入手可能であり、その例は、
オルガチックスＴＡ−３０（マツモトファインケミカル）、ＴＣ−７５０（マツモトファインケミカル）、ＺＣ−５８０（マツモトファインケミカル）、及びＺＣ−７００（マツモトファインケミカル）を包含する。
【０１５２】
当該重合反応は、好ましくは、溶媒の存在下で実施される。
当該溶媒としては、例えば、
メタノール、エタノール、ｎ−プロパノール、及びイソプロパノール等のアルコール溶媒；
ペンタン、ヘキサン、ヘプタン、オクタン、シクロヘキサン、デカヒドロナフタレン、ｎ−デカン、イソドデカン、及びトリデカン等の非芳香族炭化水素溶媒；
ベンゼン、トルエン、キシレン、テトラリン、ベラトロール、ジエチルベンゼン、メチルナフタレン、ニトロベンゼン、ｏ−ニトロトルエン、メシチレン、インデン、及びジフェニルスルフィド等の芳香族炭化水素溶媒；
アセトン、メチルエチルケトン、メチルイソブチルケトン、アセトフェノン、プロピオフェノン、ジイソブチルケトン、及びイソホロン等のケトン；
ジクロロメタン、クロロホルム、クロロベンゼン等のハロゲン化炭化水素溶媒；
ジエチルエーテル、テトラヒドロフラン、ジイソプロピルエーテル、メチル ｔ−ブチルエーテル、ジオキサン、ジメトキシエタン、ジグライム、フェネトール、１，１−ジメトキシシクロヘキサン、及びジイソアミルエーテル等のエーテル溶媒；
酢酸エチル、酢酸イソプロピル、マロン酸ジエチル、３−メトキシ−３−メチルブチルアセテート、γ−ブチロラクトン、エチレンカーボネート、プロピレンカーボネート、炭酸ジメチル、及びα−アセチル−γ−ブチロラクトン等のエステル溶媒；
アセトニトリル、及びベンゾニトリル等のニトリル溶媒；
ジメチルスルホキシド、及びスルホラン等のスルホキシド系溶媒；及び
Ｎ，Ｎ−ジメチルホルムアミド、Ｎ，Ｎ−ジメチルアセトアミド、Ｎ−メチルピロリドン、１，３−ジメチル−２−イミダゾリジノン、Ｎ，Ｎ−ジメチルアクリルアミド、Ｎ，Ｎ−ジメチルアセトアセトアミド、Ｎ，Ｎ−ジエチルホルムアミド、及びＮ，Ｎ−ジエチルアセトアミド等のアミド溶媒、並びに
これらの２種以上の組み合わせが挙げられる。
前記溶媒の好ましい例としては、
アルコール溶媒［例：メタノール、エタノール、ｎ−プロパノール、イソプロパノール］；
ケトン系溶媒[例：メチルエチルケトン（ＭＥＫ）、メチルイソブチルケトン（ＭＩＢＫ）、アセトン、ジエチルケトン、ジプロピルケトン]、
エステル系溶媒[例：酢酸エチル、酢酸メチル、酢酸プロピル、酢酸ブチル、乳酸エチル]、
エーテル系溶媒[例：テトラヒドロフラン、メチルテトラヒドロフラン、ジオキサン]、及び
アミド系溶媒[例：ジメチルホルムアミド（ＤＭＦ）、ジメチルアセトアミド]が挙げられる。これらの溶媒は、単独で、又は２種以上を組み合わせて用いられ得る。
溶媒の量は、反応が適当に進行するように、技術常識に基づき、適宜決定できる。
【０１５３】
４．キット
本発明は、
（Ａ）少なくとも一種の修飾微粒子［当該修飾微粒子は、当該核微粒子、及びその表面上の１個以上の重合性基（ａ）を含有し、及びフッ素を含有しない。］、及び
（Ｂｓ）少なくとも一種の化合物［当該化合物は、１個の重合性基（ｂ）を分子内に有し、及びフッ素を含有しない。］；並びに
これらとは分離された状態で、
（Ｂｍ）少なくとも一種の化合物［当該化合物は、２個以上の重合性基（ｂ）を分子内に有し、及びフッ素を含有しない。］
を含有する、キット
もまた提供する。
【０１５４】
本発明のキットの詳細は、前記塗膜についての説明、及び技術常識から、当業者が理解可能である。
従って、当該キットは、前記塗膜についての説明で述べた他の物質を含有してもよいことが理解される。
本発明のキットは、これが含有する物質を、適宜、混合した状態、又は分離した状態で含有できる。
【０１５５】
５．物品
本発明は、
本発明の被膜を、表面の一部又は全部の上に有する物品
もまた提供する。
【０１５６】
本発明の物品の詳細は、前記塗膜についての説明、及び技術常識から、当業者が理解可能である。
【０１５７】
６．物品のコーティング方法
【０１５８】
本発明は、
物品のコーティング方法であって、本発明の被膜を、当該物品の表面の一部又は全部の上に形成する工程を含む方法
もまた提供する。
【０１５９】
本発明の物品のコーティング方法の詳細は、前記塗膜についての説明、及び技術常識から、当業者が理解可能である。
【０１６０】
７．物品の撥液加工方法
【０１６１】
本発明は、
物品の撥液加工方法であって、本発明の被膜を、当該物品の表面の一部又は全部の上に形成する工程を含む方法
もまた提供する。
【０１６２】
本発明の物品の撥液加工方法の詳細は、前記塗膜についての説明、及び技術常識から、当業者が理解可能である。
もまた提供する。
本発明は、
物品の撥液加工方法であって、
（Ａ）少なくとも一種の修飾微粒子［当該修飾微粒子は、当該核微粒子、及びその表面上の１個以上の重合性基（ａ）を含有し、及びフッ素を含有しない。］、及び
（Ｂ）少なくとも一種の化合物［当該化合物は、１個以上の重合性基（ｂ）を分子内に有し、及びフッ素を含有しない。］、或いはこれらの反応生成物；並びに
（Ｂｍ）少なくとも一種の化合物［当該化合物は、２個以上の重合性基（ｂ）を分子内に有し、及びフッ素を含有しない。］
を、
当該物品の表面の一部又は全部の上に適用する工程を含む方法
もまた提供する。
【０１６３】
本発明の物品の撥液加工方法の詳細は、前記塗膜についての説明、及び技術常識から、当業者が理解可能である。
【０１６４】
８．被膜形成用微粒子
【０１６５】
本発明は、
本発明の被膜の形成用である、１個以上の重合性基を有し、及びフッ素原子を有さない、微粒子
もまた提供する。
【０１６６】
本発明の物品の微粒子の詳細は、前記塗膜についての説明、及び技術常識から、当業者が理解可能である
【０１６７】
９．被膜形成用化合物
【０１６８】
本発明は、
本発明の被膜の形成用である、１個以上の重合性基を有し、及びフッ素原子を有さない、化合物
もまた提供する。
本発明は、
本発明の被膜の形成用である、２個以上の重合性基を有し、及びフッ素原子を有さない、化合物
もまた提供する。
【０１６９】
これら、本発明の被膜形成用化合物の詳細は、前記塗膜についての説明、及び技術常識から、当業者が理解可能である
【０１７０】
１０．被膜形成用組成物
【０１７１】
本発明は、
本発明の被膜の形成用である組成物であって、
（Ａ）少なくとも一種の修飾微粒子［当該修飾微粒子は、当該核微粒子、及びその表面上の１個以上の重合性基（ａ）を含有し、及びフッ素を含有しない。］、及び
（Ｂ）少なくとも一種の化合物［当該化合物は、１個以上の重合性基（ｂ）を分子内に有し、及びフッ素を含有しない。］、或いはこれらの反応生成物；並びに
（Ｂｍ）少なくとも一種の化合物［当該化合物は、２個以上の重合性基（ｂ）を分子内に有し、及びフッ素を含有しない。］
からなる群より選択される一種以上を含有する組成物
もまた提供する。
【０１７２】
１１．コーティング用組成物
【０１７３】
本発明は、
コーティング用組成物であって、
（Ａ）少なくとも一種の修飾微粒子［当該修飾微粒子は、当該核微粒子、及びその表面上の１個以上の重合性基（ａ）を含有し、及びフッ素を含有しない。］、及び
（Ｂ）少なくとも一種の化合物［当該化合物は、１個以上の重合性基（ｂ）を分子内に有し、及びフッ素を含有しない。］、或いはこれらの反応生成物；並びに
（Ｂｍ）少なくとも一種の化合物［当該化合物は、２個以上の重合性基（ｂ）を分子内に有し、及びフッ素を含有しない。］
からなる群より選択される一種以上を含有する組成物
もまた提供する。
【０１７４】
本発明の撥液処理用組成物の詳細は、前記塗膜についての説明、及び技術常識から、当業者が理解可能である。
【０１７５】
１２．撥液処理用組成物
【０１７６】
本発明は、
撥液処理用組成物であって、
（Ａ）少なくとも一種の修飾微粒子［当該修飾微粒子は、当該核微粒子、及びその表面上の１個以上の重合性基（ａ）を含有し、及びフッ素を含有しない。］、及び
（Ｂ）少なくとも一種の化合物［当該化合物は、１個以上の重合性基（ｂ）を分子内に有し、及びフッ素を含有しない。］、或いはこれらの反応生成物；並びに
（Ｂｍ）少なくとも一種の化合物［当該化合物は、２個以上の重合性基（ｂ）を分子内に有し、及びフッ素を含有しない。］
からなる群より選択される一種以上を含有する組成物
もまた提供する。
【０１７７】
本発明の撥液処理用組成物の詳細は、前記塗膜についての説明、及び技術常識から、当業者が理解可能である
【０１７８】
１３．組成物
本発明は、また、
（Ａ）少なくとも一種の修飾微粒子［当該修飾微粒子は、当該核微粒子、及びその表面上の１個以上の重合性基（ａ）を含有し、及びフッ素を含有しない。］、及び
（Ｂ）少なくとも一種の化合物［当該化合物は、１個以上の重合性基（ｂ）を分子内に有し、及びフッ素を含有しない。］、或いはこれらの反応生成物；並びに
（Ｂｍ）少なくとも一種の化合物［当該化合物は、２個以上の重合性基（ｂ）を分子内に有し、及びフッ素を含有しない。］、
を含有し、
界面活性剤の含有量が１０質量％以下（好ましくは５質量％以下、４質量％以下、３質量％以下、２質量％以下、又は１質量％以下）
であり、
前記化合物（Ａ）、前記化合物（Ｂ）、及び前記化合物（Ｂｍ）が前記液体媒体中に溶解又は分散している組成物
を提供する。
当該組成物の詳細は、本明細書の記載、及び技術常識から、当業者が理解可能である
【０１７９】
前記液体媒体の例は、前記で重合反応について述べた溶媒の例と同じであることができる。
【０１８０】
前記化合物（Ａ）、前記化合物（Ｂ）、及び前記化合物（Ｂｍ）の合計量に対する、前記液体媒体の量は、
好ましくは０．１〜３０質量％、
より好ましくは０．２〜２０質量％、及び
更に好ましくは０．３〜１５質量％
の範囲内であることができる。
【０１８１】
本明細書中、「溶解又は分散している（状態）」とは、１０分間以上撹拌を行っていないときに、目視において均一な状態が観察される状態（すなわち、マクロ的に不均一な状態が観察されない状態）を意味する。
【実施例】
【０１８２】
以下、実施例によって本発明を更に詳細に説明するが、本発明はこれに限定されるものではない。
【０１８３】
実施例中の記号及び略号の意味を以下に示す。
以下、実施例及び比較例によって本発明を更に詳細に説明するが、本発明はこれらによって限定されるものではない。
【０１８４】
実施例中の記号及び略号の意味を以下に示す。
ＡＩＢＮ：アゾビスイソブチロニトリル
ＴＭＰＴＡ：トリメチロールプロパントリアクリレート
【０１８５】
溶液Ａ１  イソプロピルアルコールを溶媒として用いた、［Ｒｆ（Ｃ６）メタクリレート／微粒子］共重合体溶液の調製
撹拌装置付き反応器に、C6F13CH2CH2OCOC(CH3)=CH2［以下、Ｒｆ（Ｃ６）メタクリレートと略することがある。］  ３９．６３ｇ、ラジカル反応性基を表面に有した数平均一次粒子径が１２ ｎｍのシリカ微粒子  ２０．１２ｇ、及び イソプロピルアルコール（以下、ＩＰＡと略することがある。）  ５３６．３７ｇを仕込み、窒素バージし、８０℃に加熱した。これにＡＩＢＮ １．９６ｇを投入して、６時間反応させた。
【０１８６】
溶液Ａ２（比較例用）  フッ素有機溶剤Ｎｏｖｅｃ７２００を溶媒として用いた、［Ｒｆ（Ｃ６）メタクリレート／微粒子］共重合体溶液の調製
撹拌装置付き反応器に、Ｒｆ（Ｃ６）メタクリレート  ４９．５５ｇ、ラジカル反応性基を表面に有した数平均一次粒子径が１２ ｎｍのシリカ微粒子  ２４．７２ｇ、及び Ｎｏｖｅｃ７２００  ９２４．３８ｇを仕込み、窒素バージし、７０℃に加熱した。これにＡＩＢＮ ２．５１ｇを投入して、６時間反応させた。
【０１８７】
試験例Ａ
溶液Ａ１、及び溶液Ａ２（比較例用）を用いて塗膜化し、塗膜の物性を、それぞれに記載の方法を用いて求めた。
【０１８８】
接触角測定（試験例Ａ１、Ａ２）
溶液Ａ１、及び溶液Ａ２（比較例用）を、各々溶液を調製時の溶媒で希釈し、固形分濃度を４重量％に調整し、アルミ基材（表面が目視で平滑な板）に浸漬法によって処理をし、１０分風乾した後に、８０℃で５分間熱処理を施すことで、塗膜を作製し、その水と油（ｎ−ＨＤ）の接触角を測定した。その結果、いずれの塗膜も水の接触角１５０°以上の超撥水を発現し、油の接触角も９０°以上であった。
【表１】
2020196846.tif 000009
【０１８９】
耐摩耗性評価（試験例Ａ３〜Ａ８）
調製した溶液を用いてＵＶ処理又は熱処理を施すことで耐摩耗性を有する超撥水塗膜を作製した。その作成例（塗膜例）、及び耐摩耗試験結果例を以下に示す。
各塗膜の作製、及び試験の条件を以下に記す。
【０１９０】
（ＵＶ処理による、耐摩耗性塗膜の作製）
塗膜例Ａ３
バイアルに、トリメチロールプロパントリアクリレート（以下、ＴＭＰＴＡと略すことがある。） ０．４９８ｇ、アルキルフェノン系光重合開始剤として２-メチル-１-（４-メチルチオフェニル）-２-モルフォリノプロパン-1-オン ０．１０１ｇ、固形分４重量％に調製した実施例Ａ１の溶液 ３７．５０ｇを投入し、混合することで溶液を調製し、アルミ基材（表面が目視で平滑な板）にスプレー法によって処理をした。その後、ＵＶ照射装置にて積算光量１，８００ ｍＪ／ｃｍ２のＵＶを照射して、塗膜試料を作製した。
【０１９１】
（熱処理による、耐摩耗性塗膜の作製）
塗膜例Ａ４
バイアルに、ヘキサメチレンジイソシアネートのイソシアヌレート構造体 ０．８６ｇ、硬化促進剤としてチタンジイソプロポキシ ビス（エチルアセトアセテート） ０．０４４ｇ、酢酸ブチル１９．５３ｇ、固形分６．５重量％に調製した実施例Ａ１の溶液 ３９．４５ｇを投入し、混合することで溶液を調製し、アルミ基材（表面が目視で平滑な板）にスプレー法によって処理をした。その後、オーブンで１３０℃、１時間熱処理して、塗膜試料を作製した。
【０１９２】
塗膜例Ａ５及びＡ６
塗膜例Ａ５、及びＡ６の塗膜試料は、それぞれ試験例Ａ３、及びＡ４と同様の方法で、但しＵＶ照射も熱処理もなしで、作製した。
【０１９３】
（耐摩耗性評価）
ラビングテスター「耐摩耗試験機１５１Ｅ ３連仕様」（井元製作所）のホルダー（試料に接する面積：１ ｃｍ２）にＰＥＴフィルム  Ｕ−４６（製品名）（東レ）を装着し、荷重１００ｇ/ｃｍ２にて所定回数、次表に記載の各例の試験片の表面を摩耗し、その後、塗膜試料の対水接触角を測定して、耐摩耗性を評価した。ここでの耐摩耗性は、５回平均の静的接触角の値が１５０°以上を維持できる摩耗回数と定義した。
【表２】
2020196846.tif 000010
試験例Ａ１〜Ａ６の結果より、有機溶剤で調製した分散体からなる塗膜の性能（撥水性・耐摩耗性）が、従来使用のフッ素有機溶剤で調製した分散体からなる塗膜の性能と同等であった。このことにより、本発明が、超撥水材料の原価の削減、および用途の拡大に貢献できる可能性があることを確認できた。
【０１９４】
溶液Ｂ１  水を主溶媒として用いた、［Ｒｆ（Ｃ６）メタクリレート／微粒子］共重合体溶液の調製
撹拌装置付き反応器に、C6F13CH2CH2OCOC(CH3)=CH2［以下、Ｒｆ（Ｃ６）メタクリレートと略することがある。］  ４．００ｇ、ラジカル反応性基を表面に有した数平均一次粒子径が１２ ｎｍのシリカ微粒子  ２．００ｇ、及び イソプロピルアルコール（以下、ＩＰＡと略することがある。）  １７．６７ｇ、水  ５２．２４ｇを仕込み、窒素バージし、及び８０℃に加熱した。これにＶ−５０  ０．２０ｇを投入して、６時間反応させた。
【０１９５】
溶液Ｂ２（比較例用）  Ｎｏｖｅｃ７２００を溶媒として用いた、［Ｒｆ（Ｃ６）メタクリレート／微粒子］共重合体溶液の調製
撹拌装置付き反応器に、Ｒｆ（Ｃ６）メタクリレート  ４９．５５ｇ、ラジカル反応性基を表面に有した数平均一次粒子径が１２ ｎｍのシリカ微粒子  ２４．７２ｇ、及び Ｎｏｖｅｃ７２００  ９２４．３８ｇを仕込み、窒素バージし、及び７０℃に加熱した。これにＡＩＢＮ ２．５１ｇを投入して、６時間反応させた。
試験例Ｂ１〜Ｂ６
溶液Ｂ１、及び溶液Ｂ２（比較例用）を用いて塗膜化し、塗膜の物性を、それぞれに記載の方法を用いて求めた。
【０１９６】
接触角測定（試験例Ｂ１、及びＢ２）
溶液Ｂ１、及び溶液Ｂ２（比較例用）を、その調製時に用いた溶媒で希釈して、その固形分濃度を４重量％に調整した。当該液を用いて、アルミ基材（表面が目視で平滑な板）を浸漬法によって処理し、１０分風乾した後に、８０℃で５分間熱処理を施すことで、塗膜を作製した。
作成した塗膜の水と油（ｎ−ＨＤ）の接触角を測定した。その結果、いずれの塗膜も水の接触角１５０°以上の超撥水を発現し、且つ油の接触角も９０°以上であった。
【表３】
2020196846.tif 000011
【０１９７】
耐摩耗性評価（試験例Ｂ３〜Ｂ６）
調製した溶液を用いて熱処理を施すことで耐摩耗性を有する超撥水塗膜を作製した。
各塗膜の作製、試験の条件を以下に記す。
【０１９８】
（熱処理による、耐久性塗膜の作製）
試験例Ｂ３
バイアルに、７０重量％ブロックドイソシアネートのジプロピレングリコールジメチルエーテル溶液の１．２５ｇ、及び固形分４重量％に調製した実施例Ｂ１の溶液 ４８．７５ｇを投入し、及び混合して溶液を調製した。当該液を用いて、アルミ基材（表面が目視で平滑な板）をスプレー法によって処理をした。その後、オーブンで１３０℃、１時間静置した。比較例Ｂ１の溶液を用いた被膜も投入量を３７．５１ｇとして同様にして作製した。
【０１９９】
試験例Ｂ４
バイアルに、ヘキサメチレンジイソシアネートのイソシアヌレート構造体 ０．８７ｇ、硬化促進剤としてチタンジイソプロポキシ ビス（エチルアセトアセテート） ０．０４５ｇ、酢酸ブチル１９．４２ｇ、固形分６．５重量％に調製した比較例Ｂ１の溶液 ３９．５１ｇを投入し、混合することで溶液を調製し、アルミ基材（表面が目視で平滑な板）にスプレー法によって処理をした。その後、オーブンで１３０℃、１時間熱処理した。
【０２００】
試験例Ｂ５、及びＢ６は、それぞれ、試験例Ｂ１、及びＢ２と同様の方法で、但し熱処理なしで、作製した。
【０２０１】
（耐摩耗性評価）
耐摩耗性の評価は、ラビングテスター「耐摩耗試験機１５１Ｅ ３連仕様」（井元製作所）のホルダー（試料に接する面積：１ ｃｍ２）にＰＥＴフィルム  Ｕ−４６（製品名）（東レ）を装着し、荷重１００ｇ/ｃｍ２にて所定回数、次表に記載の各例の試験片の表面を摩耗し、その後、塗膜試料の対水接触角を測定して、拭き取りに対する耐摩耗性を評価した。ここでの耐摩耗性は、５回平均の静的接触角の値が１５０°以上を維持できる摩耗回数と定義した。
【表４】
2020196846.tif 000012
【０２０２】
試験例Ｂ１〜Ｂ６の結果、水を主溶媒として調製した分散体からなる塗膜の性能（撥水性・耐摩耗性）は、従来使用のフッ素有機溶剤で調製した分散体からなる塗膜の性能と同等であった。
このことにより、本発明が、超撥水材料の原価の削減、および用途の拡大に貢献できる可能性があることを確認できた。